(57)【要約】【課題】  安全性や性能の安定性が高く、かつモジュール組み立て性に優れており、さらに小分子量物質の透過性能に優れ、慢性腎不全の治療に用いる高透水性能を有する血液浄化器用として好適であるポリスルホン系中空糸膜を提供する。【解決手段】  本発明は、ポリスルホン系樹脂および親水性高分子を主成分としてなる選択透過性中空糸膜において、（イ）内表面最表層の親水性高分子含有量が、該内表面表面近傍層の親水性高分子含有量の1.1倍以上、（ロ）外表面最表層の親水性高分子含有量が、内表面最表層の親水性高分子含有量の1.1倍以上、（ハ）破断強力が50g／filament以下、降伏強力が30g／filament以下、（ニ）波長10mm以上、振幅0.2mm以上のクリンプが付与された中空糸膜であって、該中空糸膜をハウジングした血液浄化器において、（ホ）該血液浄化器の接着端面に含まれる変形中空糸膜の数が中空糸膜総数の0.5％ 以下である血液浄化器である。【選択図】  なし【特許請求の範囲】
【請求項１】
ポリスルホン系樹脂および親水性高分子を主成分としてなる選択透過性中空糸膜において、
（イ）該中空糸膜における内表面の最表層の親水性高分子の含有量が、該内表面の表面近傍層の親水性高分子の含有量に対して１．１倍以上
（ロ）該中空糸膜における外表面の最表層の親水性高分子の含有量が、内表面の最表層の親水性高分子の含有量に対して１．１倍以上
（ハ）該中空糸膜の破断強力が５０ｇ／filament以下、降伏強力が３０ｇ／filament以下であり、
（ニ）波長１０ｍｍ以上、振幅０．２ｍｍ以上のクリンプが付与された中空糸膜であって、
該中空糸膜をハウジングした血液浄化器において、
（ホ）該血液浄化器の接着端面に含まれる扁平糸、異形糸及び閉塞糸をあわせた変形中空糸膜の数が中空糸膜総数の０．５％以下であることを特徴とする血液浄化器。
【請求項２】
選択透過性中空糸膜における内表面の最表層を内表面より深さ１０nmまでの層とし、表面近傍層を内表面より深さ１０００〜１５００nm（１〜１．５μm）までの層とすることを特徴とする請求項１に記載の血液浄化器。
【請求項３】
選択透過性中空糸膜における親水性高分子の含有量が血液接触側表面の最表層で２０〜４０質量％、内表面近傍層で５〜２０質量％、および血液接触側表面と反対表面の最表層で２５〜５０質量％であることを特徴とする請求項１あるいは２に記載の血液浄化器。
【請求項４】
ポリスルホン系樹脂９９〜８０質量％および親水性高分子１〜２０質量％を主成分とすることを特徴とする請求項１〜３のいずれかに記載の血液浄化器。
【請求項５】
親水性高分子がポリビニルピロリドンであることを特徴とする請求項１〜４いずれかに記載の血液浄化器。
【請求項６】
親水性高分子の中空糸膜よりの溶出量が１０ppm以下であることを特徴とする請求項1〜５いずれかに記載の血液浄化器。
【請求項７】
中空糸膜外表面の開孔率が８％以上２５％未満であることを特徴とする請求項1〜６いずれかに記載の血液浄化器。
【請求項８】
前記親水性高分子は架橋され水に不溶化していることを特徴とする請求項１〜７のいずれかに記載の血液浄化器。
【発明の詳細な説明】
【技術分野】
【０００１】
本発明は、安全性や性能の安定性が高く、かつモジュール組み立て性に優れ、さらに小分子量物質の透過性能に優れ、特に血液浄化器用に適したポリスルホン系選択透過性中空糸膜、それの血液浄化器としての用法およびその製造方法に関する。
【背景技術】
【０００２】
腎不全治療などにおける血液浄化療法では、血液中の尿毒素、老廃物を除去する目的で、天然素材であるセルロース、またその誘導体であるセルロースジアセテート、セルローストリアセテート、合成高分子としてはポリスルホン、ポリメチルメタクリレート、ポリアクリロニトリルなどの高分子を用いた透析膜や限外濾過膜を分離材として用いた血液透析器、血液濾過器あるいは血液透析濾過器などのモジュールが広く使用されている。特に中空糸型の膜を分離材として用いたモジュールは体外循環血液量の低減、血中の物質除去効率の高さ、さらにモジュール生産時の生産性などの利点から透析器分野での重要度が高い。
【０００３】
上記した膜素材の中で透析技術の進歩に最も合致したものとして透水性能が高いポリスルホン系樹脂が注目されている。しかし、ポリスルホン単体で半透膜を作った場合は、ポリスルホン系樹脂が疎水性であるために血液との親和性に乏しく、エアロック現象を起こしてしまうため、そのまま血液処理用などに用いることはできない。
【０００４】
上記した課題の解決方法として、ポリスルホン系樹脂に親水性高分子を配合し製膜し、膜に親水性を付与する方法が提案されている。例えば、ポリエチレングリコール等の多価アルコールを配合する方法が開示されている（例えば、特許文献１，２参照）。
【特許文献１】特開昭６１−２３２８６０号公報
【特許文献２】特開昭５８−１１４７０２号公報
【０００５】
また、ポリビニルピロリドンを配合する方法が開示されている（例えば、特許文献３，４参照）。
【特許文献３】特公平５−５４３７３号公報
【特許文献４】特公平６−７５６６７号公報
【０００６】
上記した方法により上記した課題は解決される。しかしながら、親水性高分子を配合することによる親水性化技術に於いては、血液と接触する膜内面および反対面の膜外面に存在する親水性高分子の濃度により中空糸膜の膜性能が大きく影響し、その最適化が重要となる。例えば、膜内面の親水性高分子濃度を高めることにより血液適合性を確保できるが、該表面濃度が高くなりすぎると該親水性高分子の血液への溶出量が増加し、この溶出する親水性高分子の蓄積により長期透析時の副作用や合併症が起こるので好ましくない。
【０００７】
一方、反対面の膜外面に存在する親水性高分子の濃度が高すぎると、透析液に含まれる親水性の高いエンドトキシン（内毒素）が血液側へ浸入する可能性が高まり、発熱等の副作用を引き起こすことに繋がるとか、膜を乾燥させた時に膜外表面に存在する親水性高分子が介在し中空糸膜同士がくっつき（固着し）、モジュール組み立て性が悪化する等の新たな課題が引き起こされる。また、中空糸膜自体に捲縮が与えられていない場合には、製造工程においてフィルム内の中空糸のずれによりモジュール組み立て性が悪化する。逆に、膜の外表面に存在する親水性高分子量を低くすることは、エンドトキシンの血液側への浸入を抑える点では好ましいことであるが、外表面の親水性が低くなるため、モジュール組み立て後に組み立てのために乾燥した中空糸膜束を湿潤状態に戻す際に、湿潤のために用いる生理食塩水との馴染みが低くなるので、該湿潤操作の折の空気の追い出し性であるプライミング性が低下すると言う課題の発生に繋がるので好ましくない。
【０００８】
上記した課題解決の方策として、中空糸膜の内表面の緻密層に存在する親水性高分子の濃度を特定範囲とし、かつ内表面の上記緻密層に存在する親水性高分子の質量比率が外表面層に存在する親水性高分子の質量比率の少なくとも１．１倍以上にする方法が開示されている（特許文献５参照）。すなわち、上記技術は内表面の緻密層表面に存在する親水性高分子の質量比率を高め血液適合性を改善し、逆に外表面に存在する親水性高分子の質量比率を低くし、膜を乾燥させた時に発生する中空糸膜同士の固着の発生を抑える思想の技術である。該技術により該課題に加え、上記した課題の一つである透析液に含まれるエンドトキシン（内毒系）が血液側へ浸入する課題も改善されるが、外表面に存在する親水性高分子の質量比率が低く過ぎるために前記したもう一つの課題であるプライミング性が低下すると言う課題の発生に繋がるという問題が残されておりその改善が必要である。
【特許文献５】特開平６−１６５９２６号公報
【０００９】
また、均一膜構造の中空糸膜であるが、赤外線吸収法で定量された表面近傍の親水性高分子の中空糸膜の内表面、外表面および膜中間部における親水性高分子の含有量が特定化することにより、前記した課題の一つである透析液に含まれるエンドトキシン（内毒素）が血液側へ浸入する課題を改善する方法が開示されている（例えば、特許文献６参照）。該技術により上記課題の一つは改善されるが、例えば、前記技術と同様に、プライミング性が低下すると言う課題が解決されないし、また、中空糸膜外表面の開孔径が大きいため、耐圧性が不足するなど、特に血液透析ろ過等の従来よりも流体圧力を高める治療に用いた場合、中空糸膜が破損する心配がある。
【特許文献６】特開２００１−３８１７０号公報
【００１０】
さらに、中空糸膜の内表面の親水性高分子の表面含有量を特定化することにより、血液適合性と親水性高分子の血液への溶出量を改善する方法が開示されている（例えば、特許文献７〜９参照）。
【特許文献７】特開平６−２９６６８６号公報
【特許文献８】特開平１１−３０９３５５号公報
【特許文献９】特開２０００−１５７８５２号公報
【００１１】
上記技術は、いずれもが中空糸膜の反対面の外表面の親水性高分子の存在比率に関しては全く言及されておらず、前記した外表面の親水性高分子の存在比率による課題の全てを改善できてはいない。
【００１２】
上記した課題の内、エンドトキシン（内毒素）が血液側へ浸入する課題に関しては、エンドトキシンが、その分子中に疎水性部分を有しており、疎水性材料へ吸着しやすいという特性を利用した方法が開示されている（例えば、特許文献１０参照）。すなわち、中空糸膜の外表面における疎水性高分子に対する親水性高分子の比率を５〜２５％にすることにより達成できる。確かに、該方法はエンドトキシンの血液側への浸入を抑える方法としては好ましい方法ではあるが、この特性を付与するには、膜の外表面に存在する親水性高分子を洗浄で除去する必要があり、この洗浄に多大の処理時間を要し、経済的に不利である。例えば、上記した特許の実施例では、６０℃の温水によるシャワー洗浄および１１０℃の熱水での洗浄をそれぞれ１時間ずつ掛けて行われている。
【特許文献１０】特開２０００−２５４２２２号公報
【００１３】
また、膜の外表面に存在する親水性高分子量を低くすることは、エンドトキシンの血液側への浸入を抑える点では好ましいことであるが、外表面の親水性が低くなるため、モジュール組み立て後に組み立てのために乾燥した中空糸膜束を湿潤状態に戻す際に、湿潤のために用いる生理食塩水との馴染みが低くなるので、該湿潤操作の折の空気の追い出し性であるプライミング性が低下すると言う課題の発生に繋がるので好ましくない。この点を改良する方法として、例えばグリセリン等の親水性化合物を配合する方法が開示されている（例えば、特許文献１１、１２参照）。しかし、該方法は親水性化合物が透析時の異物として働き、かつ該親水性化合物は光劣化等の劣化を受けやすいため、モジュールの保存安定性等に悪影響をおよぼす等の課題に繋がる。また、モジュール組み立てにおいて中空糸膜束をモジュールに固定する時の接着剤の接着阻害を引き起こすという課題もある。
【特許文献１１】特開２００１−１９０９３４号公報
【特許文献１２】特許第３１９３２６２号公報
【００１４】
上記したもう一つの課題である中空糸膜同士の固着を回避する方法としては、膜の外表面の開孔率を２５％以上にする方法が開示されている（例えば、前掲特許文献6および特許文献１３参照）。確かに、該方法は固着を回避する方法としては好ましい方法であるが、開孔率が高いために膜強度が低くなり血液リーク等の課題に繋がるという問題を有している。
【特許文献１３】特開７−２８９８６３号公報
【００１５】
一方、膜の外表面の開孔率や孔面積を特定値化した方法が開示されている（例えば、特許文献１４参照）。
【特許文献１４】特開２０００−１４０５８９号公報
【００１６】
また、その他の課題として中空糸膜型モジュールは、単位面積あたりの中空糸膜型モジュールは、単位容積当たりの膜面積がスパイラル型及びチューブ膜タイプに比べてより多くとれる。このような中空糸膜型モジュールのモジュール容器内の中空糸膜本数を増加することで更なる高性能化、小型化が図られている。しかるに、モジュール容器内への中空糸膜の集束本数を増大させると、中空糸膜同士の密着による有効膜面積の低下や偏流の発生により、膜性能の低下、特に尿素等の小分子量物質の透過性能の低下を引き起こす問題がある。
【００１７】
そのため、中空糸膜同士の密着及び偏流の防止を目的として、種々の嵩高加工が行われている。その中で、中空糸に直接嵩高加工を行う方法が膜の有効面積の低下が最も少ないという点で好ましい。
【００１８】
中空糸膜に直接嵩高加工を行う方法として、紡糸・凝固・水洗・グリセリン処理・乾燥後の３本以上かつ１０本以下の中空糸を合糸した上、綾角５度以上でボビンに巻き取り、これを６０℃〜２００℃の温度で熱処理することによってクリンプを付与する方法が開示されている。（例えば、特許文献１５参照）。また、中空糸膜に非乾燥状態でクリンプ付与を行った後、クリンプを付与した中空糸膜を非乾燥状態で熱処理することによりクリンプを固定化する方法( 例えば、特許文献１６参照) が開示されている。しかし、いずれもクリンプを付与するためにボビンその他に巻き取った後に、５０℃以上の温度で熱処理を施してクリンプを固定化するものであり中空糸条を走行させながらクリンプを固定化することは出来ないと同時に、クリンプの波長及び振幅は糸の熱特性に強く相関し、ほとんど制御することはできず、振幅は０．１５ｍｍ以下、波長は１０ｍｍ以下と極めて微小である。さらに、熱処理によりクリンプを固定するため、ポリビニルピロリドン等の親水性高分子が劣化分解してＰＶＰ溶出量が≧１０ｐｐｍとなってしまう問題があった。本発明で言うクリンプの波長及び振幅は次のようにして決めた。すなわちクリンプの波長は図３に示す山の頂上から次の山の頂上までの長さを表し、実際の測定では１００ミリの長さに幾つの周期が存在するかをカウントし、その数で１００ミリを除した値で表示した。また振幅は山の頂上から谷の底部までの波高を測定しその１／２の値とした。
【特許文献１５】特公平４−４２０２２号公報
【特許文献１６】特開平８−１０３２２号公報
【００１９】
常温にてクリンプを付与する手段としてギアの噛み合わせを利用した方法（例えば、特許文献１７参照）が提案されているが、膜厚が厚く、糸強力の高い膜に対するクリンプ付与方法としては有効であるが、膜厚が低く糸強力の低い膜に対して適用すると、糸がつぶれてしまい、中空糸膜の性能を発現できないという課題があった。
【特許文献１７】特開平９−２１０２４号公報
【発明の開示】
【発明が解決しようとする課題】
【００２０】
本発明は、安全性や性能の安定性が高く、かつモジュール組み立て性に優れ、さらに小分子量物質の透過性能に優れ、特に血液浄化器用に適したポリスルホン系選択透過性中空糸膜を提供することにある。
【課題を解決するための手段】
【００２１】
本発明は、上記技術課題を解決するために鋭意検討した結果、ポリスルホン系樹脂および親水性高分子を主成分としてなる選択透過性中空糸膜において、
（イ）該中空糸膜における内表面の最表層の親水性高分子の含有量が、該内表面の表面近傍層の親水性高分子の含有量に対して１．１倍以上
（ロ）該中空糸膜における外表面の最表層の親水性高分子の含有量が、内表面の最表層の親水性高分子の含有量に対して１．１倍以上
（ハ）該中空糸膜の破断強力が５０ｇ／filament以下、降伏強力が３０ｇ／filament以下であり、
（ニ）波長１０ｍｍ以上、振幅０．２ｍｍ以上のクリンプが付与された中空糸膜であって、
該中空糸膜をハウジングした血液浄化器において、
（ホ）該血液浄化器の接着端面に含まれる扁平糸、異形糸及び閉塞糸をあわせた変形中空糸膜の数が中空糸膜総数の０．５％以下であることを特徴とする血液浄化器とすることにより、上記課題を解決することができたものである。
【００２２】
詳細な実施態様としては、該血液接触側表面最表層の親水性高分子の含有量は、通常５〜６０質量％、適性には１０〜５０質量％、より好ましくは２０〜４０質量％である。それと隣接する表面近傍層の親水性高分子の含有量の範囲は、通常約２〜３７質量％程度であり、最適には５〜２０質量％程度である。さらに、血液接触側と反対表面最表層の親水性高分子の含有量を、血液接触側表面最表層の親水性高分子の含有量に対して、１．１倍以上であるから、親水性高分子の中空糸膜の外表面における含有量が２５〜５０質量％程度あれば足りる。これら各層の適正な含有量の配分は、親水性高分子の中空糸膜よりの溶出が１０ppm以下にするという点も考慮して決めることができる。
【００２３】
また、中空糸膜にクリンプを付与するにあたり、実質的に中空糸膜構造が固定された後に５０℃以下の温度で中空糸の円周方向の一部に、かつ長さ方向に対して断続的に、降伏伸度を超える変形を加えることにより部分的な延伸を与え、実質的にクリンプ状態が固定化され、偏平、異形、閉塞などの部分の極めての少ない良好な捲縮中空糸膜が得られることを見いだした。ここで言う扁平とは、中空糸断面内径の長径と短径の比が１／２以下のものを言い、閉塞とは長径と短径の比が１／５以下の扁平の極端なもの或いは実質的に中空が潰れたもの、また異形とは長径と短径の比が不明確な非円形または非長円形のものである。
【発明の効果】
【００２４】
本発明のポリスルホン系中空糸膜は、安全性や性能の安定性が高く、かつモジュール組み立て性に優れており、さらに小分子量物質の透過性能に優れ、慢性腎不全の治療に用いる高透水性能を有する血液透析法中空糸型血液浄化器用として好適であるいう利点がある。
【発明を実施するための最良の形態】
【００２５】
以下、本発明を詳細に説明する。
本発明に用いる中空糸膜は、親水性高分子を含有するポリスルホン系樹脂で構成されているところに特徴を有する。本発明におけるポリスルホン系樹脂とは、スルホン結合を有する樹脂の総称であり特に限定されないが、例を挙げると化1、化2で示される繰り返し単位をもつポリスルホン樹脂やポリエーテルスルホン樹脂がポリスルホン系樹脂として広く市販されており、入手も容易なため好ましい。
【化１】
2006000373.tif 000002
【化２】
2006000373.tif 000003
【００２６】
本発明における親水性高分子とはポリエチレングリコール、ポリビニルアルコール、ポリビニルピロリドン、カルボキシメチルセルロース、ポリプロピレングリコール、グリセリン、デンプンおよびその誘導体などの素材であるが、安全性や経済性よりポリビニルピロリドンを用いるのが好ましい実施態様である。ポリビニルピロリドンは、Ｎ−ビニルピロリドンをビニル重合させた水溶性の高分子化合物であり、例えばＢＡＳＦ社より「ルビテック」、ＩＳＰ社より「プラスドン」、第一工業製薬社より「ピッツコール」の商品名で市販されており、それぞれ各種の分子量の製品がある。一般には、親水性の付与効率では低分子量のものが、一方、溶出量を低くする観点では高分子量のものを用いるのが好適であるが、最終製品の中空糸膜の要求特性に合わせて適宜選択される。単一の分子量のものを用いても良いし、分子量の異なる製品を２種以上混合して用いても良い。また、市販の製品を精製し、例えば分子量分布をシャープにしたものを用いても良い。ポリビニルピロリドンの分子量としては質量平均分子量１０，０００〜１，５００，０００のものを用いることができる。具体的には、例えばＢＡＳＦ社より市販されている分子量９，０００のもの（Ｋ１７）、以下同様に４５，０００（Ｋ３０）、４５０，０００（Ｋ６０）、９００，０００（Ｋ８０）、１，２００，０００（Ｋ９０）を用いるのが好ましく、目的とする用途、特性、構造を得るために、それぞれ単独で用いてもよく、適宜２種以上を組み合わせて用いても良い。本願発明においては、Ｋ９０を単独で用いるのが最も好ましい。
【００２７】
本発明において、上記（イ）ポリスルホン系中空糸膜における血液接触側表面の最表層の親水性高分子の含有量を同血液接触側表面の表面近傍層の親水性高分子の含有量の１．１倍以上とするということは、最表面の親水性高分子の含有量を表面近傍層より多くすることと最表層の親水性高分子の含有量を最適な２０〜４０質量％とすることは、それと隣接する表面近傍層の親水性高分子の含有量の範囲は、約２〜３７質量％程度の範囲に存在させることが必要である。実際には表面近傍層の親水性高分子の適正な含有量を５〜２０質量％程度としていることはこの理由に基づく。ということは、最高１０倍程度まで許容できるが、較差の倍率がそれ以上にあまり大きくなると、親水性高分子の拡散移動が最表層から表面近傍へと逆に移るようなことも有り得るし、又そのような構造の中空糸膜の製造が難しくなるという事情もある。血液接触側表面の最表層その表面近傍層の親水性高分子の適正な含有量は、表面近傍層の親水性高分子の適正な含有量である５〜２０質量％をもとに、その数値（５〜２０質量％）に対する単純な１．１〜１０倍程度の乗数とする計算により算定することによって、血液接触側表面の最表層の親水性高分子の含有量を最適な２０〜４０質量％とすることが可能であるということを意味する。その比は、普通１．１〜５倍程度、場合によっては、最適には１．２〜３倍程度の較差で親水性高分子を存在させることが好ましい。実際には、その倍率は中空糸膜の性能を考慮して任意に決めることができる。例えば、表面近傍層の親水性高分子の含有量（含有量）を最下値の５質量％とすると、その最表層の親水性高分子の含有量（含有量）は４〜８倍に相当する適量の２０〜４０質量％の範囲内で取り得るということにもなる。
【００２８】
本発明において上記（ロ）ポリスルホン系中空糸膜における血液接触側と反対表面の最表層の親水性高分子の含有量を、血液接触側表面の最表層の親水性高分子の含有量に対して、１．１倍以上とすることは、上記した親水性高分子の中空糸膜の外表面における含有量が２５〜５０質量％程度あれば足り、かつ内表面の最表層の親水性高分子の含有量の１．１倍以上であるのが好ましい。外表面の親水性高分子の含有量が少なすぎると、中空糸膜の支持層部分への血中タンパクの吸着量が増えるため血液適合性や透過性能の低下が起こる可能性がある。逆に、外表面の親水性高分子の含有量が多すぎると、透析液に含まれるエンドトキシン（内毒素）が血液側へ浸入する可能性が高まり、発熱等の副作用を引き起こすことに繋がるとか、膜を乾燥させた時に膜外表面に存在する親水性高分子が介在し中空糸膜同士が固着しモジュール組み立て性が悪化する等の課題を引き起こす可能性がある。
【００２９】
本発明においては、（ハ）破断強力が５０ｇ／filament以下、降伏強力が３０ｇ／filament以下の中空糸膜であり、（ニ）波長１０ｍｍ以上、振幅０．２ｍｍ以上のクリンプが付与されており、（ホ）かつモジュールに組み立てた場合に断面に含まれる偏平糸、異形糸及び閉塞糸をあわせた変形中空糸の割合が中空糸断面総数の０．５％以下であるという特徴を同時に満足するポリスルホン系選択透過性中空糸膜であることが好ましい。偏平、異形、閉塞部分の少ない、固定化したクリンプを有する選択透過性中空糸膜を得るためには、実質的に中空糸膜構造が固定された後に、非乾燥状態であるか乾燥状態であるかは問わず、クリンプを付与する時の状態における中空糸膜の降伏伸度以上の変形を部分的に与える工程を通過させるだけでよく、クリンプを固定化させるための熱セット処理をすることも必要としない。
【００３０】
本発明において、中空糸膜は、波長１０ｍｍ以上、振幅０．２ｍｍ以上のクリンプが付与されていることが好ましい。中空糸膜のクリンプが波長１０ｍｍ未満、振幅０．２ｍｍ未満の場合、モジュール製造工程においてフィルム内の中空糸膜のずれによりモジュール組み立て性が悪化したり、中空糸膜同士の密着及び透析液の偏流により尿素等の小分子量物質の透過性能の低下が発生することがある。一方、クリンプの波長および振幅が大きくなりすぎると、モジュール組み立て工程において、中空糸膜束をモジュールケースに挿入する際の抵抗が大きくなり、中空糸膜表面に傷が付くなどして、使用時リークが発生する可能性がある。したがって、クリンプは好ましくは波長５０ｍｍ以下、振幅５ｍｍ以下、より好ましくは波長４０ｍｍ以下、振幅４ｍｍ以下、さらに好ましくは波長３０ｍｍ以下、振幅３ｍｍ以下である。
【００３１】
本発明におけるポリスルホン系樹脂に対する親水性高分子の膜中の構成割合は、中空糸膜に十分な親水性や、高い含水率を付与できる範囲であれば特に限定されず任意に設定することができるが、ポリスルホン系樹脂８０〜９９質量％に対する親水性高分子の含有量で１〜２０質量％が好ましく、３〜１５質量％がより好ましい。１質量％未満では、膜の親水性付与効果が不足する可能性がある。一方、２０質量％を超えると、親水性付与効果が飽和し、かつ親水性高分子の膜からの溶出量が増大し、後述の親水性高分子の膜からの溶出量が１０ｐｐｍを超える可能性がある。
【００３２】
前記の本発明に関する好ましい態様について技術的要件に基づいて詳細に説明すると、親水性高分子を含有するポリスルホン系中空糸膜において、下記特性を同時に満足することを特徴とするポリスルホン系選択透過性中空糸膜というものになる。
（１）上記親水性高分子の中空糸膜よりの溶出が１０ｐｐｍ以下である。
（２）上記ポリスルホン系中空糸膜における血液接触側表面の最表層の親水性高分子の含有量が２０〜４０質量％である。
（３）上記ポリスルホン系中空糸膜における血液接触側表面の表面近傍層の親水性高分子の含有量が５〜２０質量％である。
（４）上記ポリスルホン系中空糸膜における血液接触側と反対表面の最表層の親水性高分子の含有量が２５〜５０質量％であり、かつ内表面の最表層の親水性高分子の含有量の１．１倍以上である。
（５）上記ポリスルホン系中空糸膜の膜厚が６０μｍ以下、単糸の破断強力が５０ｇ以下、降伏強力が３０ｇ以下であり、波長１０ｍｍ以上、振幅０．２ｍｍ以上のクリンプが付与されており、かつモジュールに組み立てた際に接着端面に含まれる扁平糸、異形糸及び閉塞糸をあわせた変形中空糸膜の割合が中空糸断面総数の０．５％以下であり、中空糸膜内径基準による膜面積１．５ｍ2のモジュールを用いて測定した尿素のクリアランスが１６０ｍＬ／ｍｉｎ以上である。
【００３３】
本発明においては、前記のとおり（１）親水性高分子の中空糸膜よりの溶出量が１０ｐｐｍ以下であるのが好ましい（要件１）。該溶出量が１０ｐｐｍを超えた場合は、この溶出する親水性高分子による長期透析による副作用や合併症が起こる可能性がある。該特性を満足させる方法は、例えば、疎水性高分子に対する親水性高分子の構成割合を上記の範囲にしたり、中空糸膜の製膜条件を最適化する等により達成できる。
【００３４】
本発明においては、前記のとおり（２）ポリスルホン系中空糸膜における血液接触側表面の最表層の親水性高分子の含有量が２０〜４０質量％であることが好ましい（要件2）。一応、ポリスルホン系中空糸膜における血液接触側表面の最表層の親水性高分子の含有量が５〜６０質量％というような、例えば１０〜５０質量％のように広範囲に任意に設定できるが、本発明の効果を適性に達成するための最適な含有量は、ポリスルホン系樹脂６０〜８０質量％および親水性高分子２０〜４０質量％を主成分とするものが好ましい。２０質量％未満では、血液と接触する中空糸膜表面の親水性が低く血液適合性が悪化し中空糸膜表面で血液の凝固が発生しやすくなり、該凝固した血栓による中空糸膜の閉塞が発生し中空糸膜の分離性能が低下したり、血液透析に使用した後の残血が増えたりすることがある。中空糸膜内表面の最表層の親水性高分子の含有量は２１重量％以上がより好ましく、２２質量％以上がさらに好ましく、２３質量％以上がよりさらに好ましい。一方、４０質量％を越えた場合は、血液に溶出する親水性高分子が増大し、該溶出した親水性高分子による長期透析による副作用や合併症が起こる可能性がある。中空糸膜内表面の最表層の親水性高分子の含有量は３９質量％以下がより好ましく、３８質量％以下がさらに好ましく、３７質量％以下がよりさらに好ましい。
【００３５】
本発明においては、前記のとおり（３）ポリスルホン系中空糸膜における血液接触側表面の表面近傍層の親水性高分子の含有量が５〜２０質量％であることが好ましい（要件3）。本発明の上記ポリスルホン系中空糸膜における血液接触側表面の表面近傍層の親水性高分子の含有量はポリスルホン系樹脂６０〜９９質量％および親水性高分子１〜４０質量％の範囲を主成分とするものが任意に設定できるが、適正な親水性高分子の含有量は５〜２０質量％であることが好ましい。普通には７〜１８質量％がより好ましい。上記のとおりポリスルホン系中空糸膜における血液接触側表面の最表層の親水性高分子の含有量は、血液適合性の点より高い方が好ましいが、該含有量が増加すると血液への親水性高分子の溶出量が増大するという二律背反の現象となるために、その適正な範囲を考慮して２０〜４０質量％程度に決めることになる。
【００３６】
一方、中空糸膜内表面近傍層の親水性高分子の含有量は、１〜４０質量％と比較的広範囲に取り得るが、最表層より多い、例えば最表層３０質量％、表面近傍層３５質量％とすると、親水性高分子の最表層への拡散移動が活発になり、最表層の親水性高分子の含有量が、所定の設計値より多く蓄積することになり、好ましくない。要するに、最表層における親水性高分子の消耗分だけ拡散移動などにより供給するという機構を考えれば、表面近傍層における親水性高分子の含有量は最表面層より比較的低い値である、一応１９質量％以下がより好ましく、１８質量％以下がさらに好ましい。また、中空糸膜内表面近傍の親水性高分子の含有量が少なすぎると最表層への親水性高分子の供給が行われないため、溶質除去性能や血液適合性の経時安定性が低下する可能性がある。したがって、中空糸膜内表面近傍の親水性高分子の含有量は、最適量として６質量％以上がより好ましく、７質量％以上がさらに好ましい。この表面近傍の親水性高分子の含有量は、本発明の中空糸膜を構成するポリスルホン系高分子８０〜９９質量％と親水性高分子１〜２０質量％からなる平均含有量より、やや高いということが一般的である。
【００３７】
この要件３は、上記した二律背反の現象を打破し上記現象の最適化を従来技術で到達できなかった高度なレベルで達成するための要因であり、本発明の新規な特徴の一つである。すなわち、血液適合性を支配する中空糸膜の最表層の親水性高分子の含有量を血液適合性が発現できる最低のレベルに設定した。ただし、該最表層の含有量では、初期の血液適合性は満足できるが長期透析をすると該最表層に存在する親水性高分子が少しずつであるが血液に溶出していき、透析の経過とともに段々と血液適合性が低下していくという課題が発生する。この血液適合性の持続性を上記ポリスルホン系中空糸膜における血液接触側表面の表面近傍層の親水性高分子の含有量を特定化することで改善したものである。表面近傍層の親水性高分子の含有量を特定化することにより、透析の進行による血液への最表層の親水性高分子の溶出による最表層の親水性高分子の含有量の低下による血液適合性が経時的に悪化するという血液適合性の持続性低下を表面近傍層に存在する親水性高分子の最表層への移動により確保するという技術思想により完成したものである。従って、血液接触側表面の表面近傍層の親水性高分子の含有量が５質量％未満では血液適合性の持続性の低下を抑えることが不十分となる可能性がある。一方、２０質量％を超えた場合は、血液に溶出する親水性高分子の量が増大し長期透析による副作用や合併症が起こる可能性がある。従来、この中空糸膜の表面近傍層および表面近傍層における親水性高分子の適正な含有量およびその構造に基づく材料挙動を解明した例がなく、本件発明者等のまさに新規な知見に基づくものである。
【００３８】
本発明においては、前記のとおり（４）ポリスルホン系中空糸膜における血液接触側と反対表面の最表層の親水性高分子の含有量が２５〜５０質量％であり、かつ内表面の最表層の親水性高分子の含有量の１．１倍以上であるのが好ましい（要件４）。外表面の親水性高分子の含有量が少なすぎると、中空糸膜の支持層部分への血中タンパクの吸着量が増えるため血液適合性や透過性能の低下が起こる可能性がある。一応ポリスルホン系樹脂９０〜４０質量％および親水性高分子１０〜６０質量％を主成分とするものからなることがありうるが、実際には外表面の親水性高分子の含有量は２７質量％以上がより好ましく、２９質量％以上がさらに好ましい。また乾燥膜の場合、プライミング性が悪化することがある。逆に、外表面の親水性高分子の含有量が多すぎると、透析液に含まれるエンドトキシン（内毒素）が血液側へ浸入する可能性が高まり、発熱等の副作用を引き起こすことに繋がるとか、膜を乾燥させた時に膜外表面に存在する親水性高分子が介在し中空糸膜同士が固着しモジュール組み立て性が悪化する等の課題を引き起こす可能性がある。中空糸膜外表面における親水性高分子の含有量は４３質量％以下がより好ましく、４０質量％以下がさらに好ましい。
【００３９】
また、要件4の１つとして、外表面最表層の親水性高分子の含有量は、内表面最表層の親水性高分子の含有量の１．１倍以上であることが好ましい。親水性高分子の含有量は、製膜後の中空糸膜の収縮率に影響を与える。すなわち、親水性高分子の含有量が高くなるに従い、中空糸膜の収縮率は大きくなる。例えば、内表面最表層の親水性高分子の含有量が外表面最表層の親水性高分子の含有量よりも高い場合、内表面側と外表面側の収縮率の違いにより、内表面側にミクロな皺が寄ったり、中空糸膜が破断することがある。内表面側に皺が入ると、例えば、血液透析に使用した場合、血液を流したときに血中タンパク質等が膜面に堆積しやすくなるため、経時的に透過性能が低下するなどの問題に繋がる可能性がある。このような理由から、外表面側の親水性高分子の含有量を高くするのが好ましい。さらに、本発明の中空糸膜は、内表面に緻密層を有し、外表面に向かって次第に孔径が拡大する構造を有している。すなわち、内表面側に比較して外表面側の方が空隙率が高いため、より外表面側の収縮率が大きくなる特性を有している。そのあたりの影響も加味すると、外表面最表層の親水性高分子の含有量は、内表面最表層の親水性高分子の含有量の１．１倍以上であることが好ましい。より好ましくは、１．２倍以上、さらに好ましくは１．３倍以上である。
前記理由により、外表面最表層の親水性高分子の含有量は高い方が好ましいが、２．０倍を超えるとポリスルホン系高分子高分子に対する親水性高分子の含量が高くなりすぎ、強度不足や中空糸膜同士の固着、血液透析使用時のエンドトキシンの逆流入、親水性高分子溶出などの問題を引き起こす可能性がある。より好ましくは１．９倍以下、さらに好ましくは１．８倍以下、よりさらに好ましくは１．７倍以下である。
【００４０】
本発明において、前記の通り、（５）ポリスルホン系中空糸膜における膜厚が６０μｍ以下、単糸の破断強力が５０ｇ以下、降伏強力が３０ｇ以下であり、波長１０ｍｍ以上、振幅０．２ｍｍ以上のクリンプが付与されており、かつモジュールに組み立てた場合に断面に含まれる扁平糸、異形糸及び閉塞糸をあわせた変形中空糸の割合が中空糸断面総数の０．５％以下で、膜面積（内径基準）１．５ｍ2のモジュールを用いて測定した尿素のクリアランスが１６０ｍＬ／ｍｉｎ以上であることが好ましい（要件５）。膜厚が厚くなり過ぎると、膜厚部分での溶質の透過抵抗が増大するため透過性能が低下することがある。したがって、膜厚は５５μｍ以下がより好ましく、５０μｍ以下がさらに好ましく、４５μｍ以下がよりさらに好ましい。また、膜厚が薄くなり過ぎると、膜強度が低下するため、血液透析中に中空糸膜が破れたりして血液リークが発生する可能性がある。そのため、膜厚は１０μｍ以上が好ましく、１５μｍ以上がより好ましく、２０μｍ以上がさらに好ましく、２５μｍ以上がよりさらに好ましい。
【００４１】
本願発明において、破断強力が５０ｇ／filament以下、降伏強力が３０ｇ／filament以下の中空糸膜にクリンプを付与できることが特徴である。従来、比較的膜厚が厚く、強力の高い中空糸膜において、物理的な力を加えたりTgを超える熱を加えてクリンプを付与、固定化することは知られていた。しかし、このような従来技術を用いて本願発明のような強力の低い中空糸膜にクリンプを付与しようとすると、中空糸膜が潰れる、あるいはポリビニルピロリドンを含む中空糸膜の場合にはクリンプ付与時の熱によりポリビニルピロリドンが劣化するなど、品質面での問題を回避することが困難である。本願発明においては、後述するようなクリンプ付与装置の改良により、比較的膜厚が薄く、強力の低い中空糸膜においても潰れ等の発生なく、クリンプを付与することが可能となったものである。本願発明のクリンプ付与装置を用いれば、破断強力が４５ｇ／filament以下、４０ｇ／filament以下であり、降伏強力が２８ｇ／filament以下、２６ｇ／filament以下の中空糸膜を用いてクリンプを付与することが可能である。一方、破断強力および降伏強力が低くなり過ぎると、モジュールの組立て性が低下する問題がある。また、血液透析使用時に血液リークが発生する可能性がある。したがって、破断強力は７ｇ／filament以上が好ましく、９ｇ／filament以上がより好ましく、１１ｇ／filament以上がさらに好ましい。降伏強力は４ｇ／filament以上が好ましく、５ｇ／filament以上がより好ましく、６ｇ／filament以上がさらに好ましい。
【００４２】
また、本発明において、膜面積１．５ｍ2のモジュールを用いて測定した尿素クリアランスは１６０ｍＬ／ｍｉｎ以上が好ましい。尿素クリアランスが低すぎると、低分子溶質の除去が不十分になり、例えば血液浄化に使用した場合、十分な治療効果を得ることができないことがある。また、中空糸膜の細孔径や細孔数を上げて中空糸膜自体の性能をいくら向上させたとしても、作製した血液浄化器内で中空糸膜の偏りなどが生じている場合には、中空糸膜自体の性能を十分に発現することができないことがある。すなわち、血液浄化器内で中空糸膜の偏りが生じていると、透析液が中空糸膜全体に均等に流れないため、血液から透析液への老廃物の拡散移動が阻害される。低分子量物質ほど、この拡散移動の影響を受けるため、本発明においては、尿素（分子量６０）を用いてクリアランス性能を測定することにより、クリンプ付与の効果（モジュール作製の良否）を判定している。血液流量２００ｍＬ／ｍｉｎに対して尿素クリアランスが１６０ｍＬ／ｍｉｎ以上あれば、臨牀においても十分な治療効果を得ることが可能である。したがって、尿素クリアランスは１７０ｍＬ／ｍｉｎ以上がより好ましく、１８０ｍＬ／ｍｉｎ以上がさらに好ましく、１８５ｍＬ／ｍｉｎ以上がよりさらに好ましい。尿素クリアランスは高い方が好ましいが、血流量を超えるクリアランスを得ることは出来ず、例えば血流量が２００ｍＬ／ｍｉｎの場合、クリアランスの上限は２００ｍＬ／ｍｉｎである。
【００４３】
さらに、親水性高分子を架橋することにより不溶化することが好ましい実施態様である。架橋方法や架橋度合い等の限定無く任意である。例えば、架橋方法としては、γ線、電子線、熱、化学的架橋などが挙げられるが、中でも、開始剤などの残留物が残らず、材料浸透性が高い点で、γ線や電子線による架橋が好ましい。
【００４４】
本発明における不溶化とは、架橋後の膜におけるジメチルホルムアミドに対する溶解性をいう。すなわち、架橋後の膜１．０ｇを取り、１００ｍｌのジメチルホルムアミドに溶解し不溶分の有無を目視観察し判定される。モジュールに液が充填されたモジュールの場合は、まず充填液を抜き、つぎに透析液側流路に純水を５００ｍＬ／ｍｉｎで５分間流した後、血液側流路に同じように純水を２００ｍＬ／ｍｉｎで５分間流す。最後に血液側から透析液側に膜を透過するように２００ｍＬ／ｍｉｎの純水を通液し洗浄処理を終了する。得られたモジュールより中空糸膜を取り出し、フリーズドライしたものを不要成分測定用サンプルとする。乾燥中空糸膜モジュールの場合も、同様の洗浄処理を行い測定用サンプルとする。
【００４５】
次に、内表面最表層と中空糸膜内表面近傍層に関する詳細には、その二層の違いをみると、親水性高分子の濃度差による二層構造であり、中空糸膜は一般に、内表面の緻密層から外表面に向かうに従い孔径が拡大する傾向にあるから、最表層部分と表面近傍部分で密度差のある二層構造となることもある。この各層の厚みおよびその境界線は、中空糸膜の製造条件により任意に変わるものであり、又、その層の構造は性能にも多少なりとも影響する。そうすると、中空糸膜の凝固による製造工程から推測しても、最表層と表面近傍層がほとんど同時に、しかも両層が隣接して製造されている事情からすれば、一応二層が形成されることは認識できても、境界は鮮明に線引きできるようなものではなく、二層にまたがる親水性高分子の含有量の分布曲線をみるなら、連続線でつながるような場合が多く、親水性高分子の含有量の違いに起因する二層に濃度差がありうる。一般には、二層の境界において親水性高分子の含有量の分布曲線に断層ができるために、材料挙動の違う不連続な２つの層ができると仮定することは技術的に無理があろう、親水性高分子の含有量を最表層で２０〜４０質量％、表面近傍層のそれを５〜２０質量％ということが最適範囲として一応規定しているが、親水性高分子が、表面近傍層から、最表層へと拡散移動するという機構からすれば、例えば最表層が４０質量％で表面近傍層が５質量％というような設計では機能上十分に作用しないこともあると思われる。要するに二層に存在する単純な親水性高分子の含有量の較差に着目して設計することも重要である。その適正な較差値としては、両者の親水性高分子の含有量に表わす質量％で示す数値を算定の根拠にして、例えば、最表面と表面近傍層からなる二層間に、１．１倍以上ということを、二層間の親水性高分子の含有量の質量％の差で換算して算定すれば、二層の親水性高分子の含有量（含有量）の単純な差を、１〜３５質量％程度に、最適には５〜２５質量％程度の差の違いがあれば、親水性高分子が表面近傍層から最表層へと拡散移動が円滑にできるものといえる。例えば、最表層を３２質量％とすると、表面近傍層は、７〜２７質量％程度の範囲にあることになり、これは１．１〜１０倍という程度の要件を満たすことになる。
【００４６】
なお、上記した親水性高分子の中空糸膜の最表層の含有量は、後述のごとくＥＳＣＡ法で測定し算出したものであり、中空糸膜の最表層部分（表層からの深さ数Å〜数十Å）の含有量の絶対値を求めたものである。通常は、ＥＳＣＡ法（最表層）では血液接触表面より深さが１０nm（１００Å）程度までの親水性高分子（PVP）含有量を測定可能である。また、表面近傍層の親水性高分子の含有量は、数百ｎｍに相当する深度までの範囲に存在する割合の絶対値を評価したものであり、ATR法（表面近傍層）では血液接触表面より深さ１０００〜１５００nm（１〜１．５μm）程度までの親水性高分子含有量を測定可能である。
【００４７】
内表面および外表面の親水性高分子の含有量は、親水性高分子の分子量にも関係することがある。例えば、分子量１２０万程度という高い分子量のポリビニルピロリドンを使用した場合より、分子量４５万程度の低い分子量のポリビニルピロリドンを使用すると、凝固において、ポリビニルピロリドンの溶解性や溶出量が大きいことや、拡散移動が大きいという理由などにおいて、ポリスルホン系高分子に対する親水性高分子の平均含有量１〜２０質量％という含有量に比較して、最表層部分２０〜４０質量％および表面近傍層部分５〜２０質量％というように、相対的に比較的高い親水性高分子の濃度のものが製造できるという傾向にある。例えば、ポリスルホン系樹脂８０質量％に、分子量９０万のポリビニルピロリドン１５質量％および分子量４．５万程度のポリビニルピロリドン５質量％という分子量の異なるものを併用して製造する中空糸膜も、その二層のポリビニルピロリドンの含有量および性能に影響することもあり、この観点から中空糸膜を設計することも本発明の範疇に属する。
【００４８】
本発明における上記要件２および３、４を達成する方法としては、例えば、疎水性高分子に対する親水性高分子の構成割合を前記した範囲にしたり、中空糸膜の製膜条件を最適化する等により達成できる。具体的には、中空糸膜内表面側に形成される緻密層において最表層部分と表面近傍部分で密度差のある２層構造とするのが好ましい。すなわち、詳細な理由はわからないが、紡糸原液中のポリスルホン系高分子と親水性高分子の含有量および内部凝固液濃度と温度を後述するような範囲にすることにより、中空糸膜内表面の最表層部分と表面近傍部分の凝固速度および/または相分離速度に差が生じ、かつポリスルホン系高分子と親水性高分子の溶媒/水への溶解性の違いが要件2および3のような特性を発現するのではないかと考える。また、要件４に対しては乾燥条件の適正化が重要なポイントである。すなわち、湿潤状態の中空糸膜を乾燥する際、水に溶解している親水性高分子は水の移動に伴い、中空膜内部より表面側に移動する。ここで、後述するような乾燥条件を用いることにより、水の移動にある程度の速度を持たせ、かつ中空糸膜全体で移動速度を均一にすることができ、中空糸膜内部の親水性高分子は斑なく速やかに両表面側に移動する。膜面からの水の蒸発は中空糸膜内表面側よりも外表面側からの方がより多くなるので、したがって外表面側に移動する親水性高分子の量が多くなり本願発明の中空糸膜の特徴である要件４を達成できるものと推測する。
【００４９】
本発明における上記要件５を達成する方法としては、例えば、（１）一定のクリアランスを有する複数個の円柱体又はローラー付きプーリーの間を通過させる方法、（２）一定のクリアランスを有する複数個の円柱体又はローラー付きのタイミングベルト又はチェーンの間を通過させる方法、（３）一定のクリアランスを有する複数個の凸部付きタイミングベルトの間を通過させる方法、（４）一定のクリアランスを有する複数個の表面が凸凹状のベルトの間を通過させる方法、などがある。本発明による方法はいずれの場合も、中空糸膜の円周上方向の片側の一部に、かつ長さ方向に対し断続的に部分延伸による変形を与え得るものでなくてはならない。
【００５０】
本発明により得られた中空糸膜のクリンプの大きさや単位長さあたりのクリンプ数は、用いるクリンプ付与のための円柱体、ローラーまたは凸部付きタイミングベルト等の円柱体又はローラーの径とその間隔又は凸部の形状、円柱体、ローラー又は凸部の噛み合せの深さを変える事により自由に変更可能である。（図４、図５参照）
【００５１】
上記、（１）〜（４）の方法によるクリンプ付与において、実質的に中空糸膜構造が固定された後に行う必要がある。実質的に中空糸膜構造が固定された状態とは、紡糸原液をノズルより吐出し、凝固浴槽で凝固した後、水洗工程を経て走査型電子顕微鏡で確認して物理的に中空糸膜構造が変化しない状態をいう。中空糸膜構造が固定された後に、部分的な変形を与えるための具体的な一例は、タイミングベルト上に固定化された凸部を有する２組のベルトの間を、糸条をベルト走行とともに通過させることにより得られる。このとき、凸部の形状は、糸条の接触する部分は半円状または放物円状等が望ましく、方形では中空糸に異形化、閉塞等のダメージを与えることが多い。凸部の持つ代わりに円形状のローラーまたはピンを保持したものでもよく、フリーに回転するローラーであれば入り口部分での糸条の不必要な延伸が防げるためより好ましい。回転しない歯等を用いる場合は、歯等の表面と糸条との摩擦の少ない材質の使用、あるいは表面処理等により摩擦抵抗を下げることが望ましい。
【００５２】
本発明による方法で中空糸膜にクリンプを与えるのは、上下２組の凸部または円柱体の間に挟まれた糸条が、その円形または放物円状の凸部または円柱体の表面に沿って押し付けられることにより、凸部または円柱に接触する側の中空糸表面に対し円周上の外側部分の中空糸膜がより長い距離を必要とするため延伸されることによる。したがって半円状の凸部または円柱体の半径は、中空糸膜が凸部または円柱に沿って押し付けられた時に、その接触する側とは反対側が降伏伸度を超える変形を与えるのに十分なほど小さいことが望ましく、また必要以上に小さい場合は中空糸が扁平化、異形化または閉塞等のダメージをうけるため、降伏伸度に対し２倍以上９倍以下の変形を与え得る径が望ましい。さらには降伏伸度の３倍以上８倍以下の変形を与え得る径であるのが扁平化、異形化または閉塞等をより少なくし且つ十分なクリンプの固定化を得るのにより望ましい。
【００５３】
本発明においてクリンプを付与するに際し、中空糸の扁平、異形化、閉塞を防ぐためには、中空内部に中空形成材が実質的に封入された状態での存在下で処理するのが望ましく、さらには中空形成材がクリンプ処理の温度において液状であるのがより望ましい。このような状態は通常の中空糸紡糸の工程で連続的に供給される糸条においてごく普通に得られる。
【００５４】
ドープ中のポリスルホン系高分子に対する親水性高分子の質量比は０．１〜０．６が好ましい。ドープ中PVP含量が少なすぎると、膜中PVP存在比を要件２、３、４の範囲にコントロールすることが困難な場合がある。したがって、ドープ中親水性高分子／ポリスルホン系高分子は、０．１５以上がより好ましく、０．２以上がさらに好ましく、０．２５以上がよりさらに好ましく、特に０．３以上が好ましい。また、ドープ中PVP含量が多すぎると、膜中PVP量も多くなるため製膜後の洗浄を強化する必要がありコストアップに繋がる可能性がある。したがって、ドープ中PVP比は、０．５７以下がより好ましく、０．５５以下がさらに好ましい。
【００５５】
内部凝固液としては、１５〜７０質量％のジメチルアセトアミド（DMAc）水溶液が好ましい。内部凝固液濃度が低すぎると、内表面の凝固速度が速くなるため内表面近傍の親水性高分子の含有量のコントロールがしにくくなることがある。したがって、内部凝固液濃度は２０質量％以上がより好ましく、２５質量％以上がさらに好ましく、３０質量％以上がよりさらに好ましい。また内部凝固液濃度が高すぎると、内表面の凝固速度が遅くなり、最表面の親水性高分子の含有量をコントロールしにくくなることがある。したがって、内部凝固液濃度は、６０質量％以下がより好ましく、５５質量％以下がさらに好ましく、５０質量％以下がよりさらに好ましい。さらに、内部凝固液温度を−２０〜３０℃にコントロールするのが好ましい。内部凝固液温度が低すぎると、ノズル吐出直後に最表面が凝固してしまい内表面近傍の親水性高分子の含有量をコントロールしにくくなることがある。内部凝固液温度は、−１０℃以上がより好ましく、０℃以上がさらに好ましく、１０℃以上がよりさらに好ましい。また、内部凝固液温度が高すぎると、内表面最表層と表面近傍の膜構造（疎密）の差が大きくなりすぎるため、最表面と表面近傍の親水性高分子の含有量をコントロールしにくくなることがある。内部凝固液温度は２５℃以下がより好ましく、２０℃以下がさらに好ましい。また、内部凝固液温度を前記範囲に設定することにより、内部凝固液をノズルより吐出した際、溶け込んでいた溶存気体が気泡となって発生するのを抑制できる。すなわち、内部凝固液中の溶存気体の気泡化を抑制することにより、ノズル直下での糸切れや、ノブの発生を抑えるという副次効果も有する。内部凝固液温度を前記範囲にコントロールする手段としては、内部凝固液タンクからノズルまでの配管に熱交換器を設けるのが好ましい。
【００５６】
湿潤中空糸膜の乾燥方法の具体例としては、湿潤状態の中空糸膜束をマイクロ波乾燥機に入れ、２０kPa以下の減圧下で出力０．１〜２０ｋＷのマイクロ波を照射して乾燥するのが好ましい実施態様である。乾燥時間短縮を考慮するとマイクロ波の出力は高い方が好ましいが、例えば親水性高分子を含有する中空糸膜では過乾燥や過加熱による親水性高分子の劣化・分解が起こったり、使用時の濡れ性低下が起こるなどの問題があるため、出力はあまり上げ過ぎないのが好ましい。したがって、マイクロ波の出力は１８ｋＷ以下がより好ましく、１６ｋＷ以下がさらに好ましく、１４ｋＷ以下がよりさらに好ましい。また０．１ｋＷ未満の出力でも中空糸膜束を乾燥することは可能であるが、乾燥時間が伸びることによる処理量低下の問題が起こる可能性がある。マイクロ波の出力は０．１５ｋＷ以上がより好ましく、０．２ｋＷ以上がさらに好ましい。前記出力に組み合わせる減圧度としては、乾燥前の中空糸膜束の含水率にもよるが、１５kPa以下がより好ましく、１０kPa以下がさらに好ましい。減圧度は低い方が、乾燥速度が速まるため好ましいが、系の密閉度を上げるためのコストアップを考慮すると０．１kPaを下限とするのが好ましい。より好ましくは０．２kPa以上、さらに好ましくは０．３kPa以上である。マイクロ波出力および減圧度の組合せの最適値は、中空糸膜束の含水率および中空糸膜束の処理本数により異なるので、実験により適宜設定値を求めるのが好ましい。
例えば、本発明の乾燥条件を実施する一応の目安として、中空糸膜１本当たり５０gの水分を有する中空糸膜束を２０本乾燥した場合、総水分含量は５０g×２０本＝１，０００gとなり、この時のマイクロ波の出力は１．５ｋＷ、減圧度は５kPaが適当である。
【００５７】
マイクロ波の照射周波数は、中空糸膜束への照射斑の抑制や、細孔内の水を細孔より押出す効果などを考慮すると１，０００〜５，０００MHzが好ましい。より好ましくは１，５００〜４，５００MHz、さらに好ましくは２，０００〜４，０００MHzである。
【００５８】
該マイクロ波照射による乾燥は中空糸膜束を均一に加熱し乾燥することが重要である。上記したマイクロ波乾燥においては、マイクロ波の発生時に付随発生する反射波による不均一加熱が発生するので、該反射波による不均一加熱を低減する手段を取る事が重要である。該方策は限定されず任意であるが、例えば、特開２０００−３４０３５６号公報において開示されているオーブン中に反射板を設けて反射波を反射させ加熱の均一化を行う方法が好ましい実施態様の一つである。
【００５９】
上記組合せにより、中空糸膜は５時間以内で乾燥することが好ましい。乾燥時間が長すぎると、中空糸膜中の水の移動速度が遅いため、水に溶解している親水性高分子の移動にも影響を与えることがある。その結果、中空糸膜中の目的とする層まで親水性高分子を移動させることができなくなったり、或いは、移動斑が生じやすくなったりすることにより、各部の親水性高分子の含有量をコントロールできなくなる可能性がある。したがって、中空糸膜の乾燥時間は４時間以内がより好ましく、３時間以内がさらに好ましい。また、乾燥時間は短い方が親水性高分子の移動が少なく好ましいが、発熱による親水性高分子の劣化・分解の抑制、乾燥斑の低減の観点よりマイクロ波周波数、出力、減圧度の組合わせを選択すると５分以上の乾燥時間をとることが好ましく、１０分以上がより好ましく、１５分以上がさらに好ましい。
【００６０】
また、乾燥時の中空糸膜束の最高到達温度は８０℃以下が好ましい。温度が上がりすぎると、親水性高分子の劣化・分解を招くおそれがあるため、乾燥時の中空糸膜の温度は７５℃以下がより好ましく、７０℃以下がさらに好ましい。しかし、温度が低すぎると乾燥時間が長くなるため、先述したように中空糸膜各部の親水性高分子量をコントロールできなくなる可能性がある。したがって、乾燥時の温度は２０℃以上が好ましく、３０℃以上がより好ましく、４０℃以上がさらに好ましい。
【００６１】
さらに、中空糸膜は絶乾しないのが好ましい。絶乾してしまうと、使用時の再湿潤化において濡れ性が低下したり、親水性高分子が吸水しにくくなるため中空糸膜から溶出しやすくなる可能性がある。乾燥後の中空糸膜の含水率は１重量％以上が好ましく、１．５重量％以上がより好ましい。中空糸膜の含水率が高すぎると、保存時菌が増殖しやすくなったり、中空糸膜の自重により糸潰れが発生したりする可能性があるため、中空糸膜の含水率は５重量％以下が好ましく、より好ましくは４重量％以下、さらに好ましくは３重量％以下である。なお、本発明の含水率（％）とは、乾燥前の中空糸膜束の質量（ａ）乾燥後の中空糸膜束の質量（ｂ）を測定し、含水率（％）＝（ａ−ｂ）／ｂ×１００により容易に算定できる。
【００６２】
また、本発明においては、中空糸膜外表面の開孔率が８〜２５％であることや、中空糸膜外表面における開孔部の平均孔面積が０．３〜１．０μｍ2であることが前記した特性を付与するために有効であり、好ましい実施態様である。開孔率が８％未満や平均孔面積は０．３μｍ2未満の場合には、透水率が低下する可能性がある。また、膜を乾燥させた時に膜外表面に存在する親水性高分子が介在し中空糸膜同士が固着し、モジュール組み立て性が悪化する等の課題を引き起こす。そのため、開孔率は９％以上がより好ましく、１０％以上がさらに好ましい。平均孔面積は０．４μｍ2以上がより好ましく、０．５μｍ2以上がさらに好ましく、０．６μｍ2以上がよりさらに好ましい。逆に開孔率が２５％を超えたり、平均孔面積が１．０μｍ2を超える場合には、バースト圧が低下することがある。そのため、開孔率は２３％以下がより好ましく、２０％以下がさらに好ましく、１７％以下がよりさらに好ましく、特に好ましくは１５％以下である。平均孔面積は０．９５μｍ2以下がより好ましく、０．９０μｍ2以下がさらに好ましい。
【００６３】
中空糸膜の外表面における親水性高分子の含有量を上記した範囲にする方法および中空糸膜外表面の開口率を上記範囲にする方法として、先述した紡糸原液中のポリスルホン系高分子に対する親水性高分子の含有量の調整や、中空糸膜の乾燥条件の最適化のほかに、製膜された中空糸膜の洗浄において洗浄条件を適正化することも有効な方法である。製膜条件としては、ノズル出口のエアーギャップ部の温湿度調整、延伸条件、外部凝固浴の温度・組成等の最適化が、また、洗浄方法としては、温水洗浄、アルコール洗浄および遠心洗浄等が有効である。該方法の中で、製膜条件としては、エアギャップ部の湿度および外部凝固液中の溶媒と非溶媒との組成比の最適化が、洗浄方法としてはアルコール洗浄が特に有効である。
【００６４】
エアギャップ部は外気を遮断するための部材で囲むのが好ましく、エアギャップ内部の湿度は、紡糸原液組成とノズル温度、エアギャップ長、外部凝固浴の温度・組成により調整するのが好ましい。例えば、ポリエーテルスルホン／ポリビニルピロリドン／ジメチルアセトアミド／ＲＯ水＝１０〜２５／０．５〜１２．５／５２．５〜８９．５／０〜１０．０からなる紡糸原液を３０〜６０℃のノズルから吐出し、１００〜１０００mmのエアギャップを通過し、濃度０〜７０質量％、温度５０〜８０℃の外部凝固浴に導く場合、エアギャップ部の絶対湿度は０．０１〜０．３ｋｇ/ｋｇ乾燥空気となる。エアギャップ部の湿度をこのような範囲に調整することで、外表面開孔率および外表面平均孔面積、外表面親水性高分子含有率を適正な範囲にコントロールすることが可能となる。
【００６５】
外部凝固液は０〜５０質量％のDMAc水溶液を使用するのが好ましい。外部凝固液濃度が高すぎる場合は、外表面開孔率および外表面平均孔面積が大きくなりすぎ、透析使用時エンドトキシンの血液側への逆流入の増大を起こす可能性がある。したがって、外部凝固液濃度は、より好ましくは４０質量％以下、さらに好ましくは３０質量％以下、よりさらに好ましくは２５質量％以下である。また、外部凝固液濃度が低すぎる場合には、紡糸原液から持ち込まれる溶媒を希釈するために大量の水を使用する必要があり、また廃液処理のためのコストが増大する。そのため、外部凝固液濃度の下限はより好ましくは５質量％以上である。
【００６６】
本発明の中空糸膜の製造において、完全に中空糸膜構造が固定される以前に実質的に延伸をかけないことが好ましい。実質的に延伸を掛けないとは、ノズルから吐出された紡糸原液に弛みや過度の緊張が生じないように紡糸工程中のローラー速度をコントロールすることを意味する。吐出線速度／凝固浴第一ローラー速度比（ドラフト比）は０．７〜１．８が好ましい範囲である。前記比が０．７未満では、走行する中空糸膜に弛みが生じることがあり生産性の低下に繋がり、１．８を超える場合には中空糸膜の緻密層が裂けるなど膜構造が破壊されることがある。より好ましくは０．８５〜１．７、さらに好ましくは０．９〜１．６、特に好ましくは１．０〜１．５である。ドラフト比をこの範囲に調整することにより細孔の変形や破壊を防ぐことができ、膜孔への血中タンパクの目詰まりを防ぎ経時的な性能安定性やシャープな分画特性を発現することが可能となる。
【００６７】
水洗浴を通過した中空糸膜は、一定間隔をおいて走行する糸ガイドの間を複数本の中空糸膜列を幅方向に分割し蛇行させ捲縮を与える。捲縮の付与方法について詳しく説明すると、糸ガイドとは中空糸膜にうねりを与えながら搬送する案内具である。また、捲縮とは直線に対する波形形状を言う。幅方向とは中空糸膜の進行方向と直角方向を言い、分割とは複数本の中空糸膜が一定数本毎に分けられる状態を言う。蛇行とは波形形状を維持しながら移動する状態を言い、走行とは糸ガイドあるいは中空糸膜が移動する状態を言う。糸ガイド間の複数本の中空糸膜列が幅方向に分割されて走行させ捲縮を与えたとすることは、分割されていない中空糸膜列を一定間隔をおいて走行する糸ガイドの間を蛇行させて捲縮を与えても、製造工程においてフィルム内の中空糸膜のずれによりモジュール組み立て性が悪化するという問題に繋がる。
【００６８】
捲縮を与えられた中空糸膜は、湿潤状態のまま綛に巻き取り、３，０００〜２０，０００本の束にする。ついで、得られた中空糸膜束を洗浄し、過剰の溶媒、親水性高分子を除去する。中空糸膜束の洗浄方法として、本発明では、７０〜１３０℃の熱水、または室温〜５０℃、１０〜４０vol％のエタノールまたはイソプロパノール水溶液に中空糸膜束を浸漬して処理するのが好ましい。
（1）熱水洗浄の場合は、中空糸膜束を過剰のＲＯ水に浸漬し７０〜９０℃で１５〜６０分処理した後、中空糸膜束を取り出し遠心脱水を行う。この操作をＲＯ水を更新しながら３、４回繰り返して洗浄処理を行う。
（2）加圧容器内の過剰のＲＯ水に浸漬した中空糸膜束を１２１℃で２時間程度処理する方法をとることもできる。
（3）エタノールまたはイソプロパノール水溶液を使用する場合も、（1）と同様の操作を繰り返すのが好ましい。
（4）遠心洗浄器に中空糸膜束を放射状に配列し、回転中心から４０℃〜９０℃の洗浄水をシャワー状に吹きつけながら３０分〜５時間遠心洗浄することも好ましい洗浄方法である。
前記洗浄方法を２つ以上組み合わせて行ってもよい。いずれの方法においても、処理温度が低すぎる場合には、洗浄回数を増やす等が必要になりコストアップに繋がることがある。また、処理温度が高すぎると親水性高分子の分解が加速し、逆に洗浄効率が低下することがある。上記洗浄を行うことにより、外表面親水性高分子の存在率の適正化を行い、固着抑制や溶出物の量を減ずることが可能となる。
【００６９】
本発明においては、上記した要件１〜５を同時に満たすことが重要である。該要件の同時達成により前記した特性の全てを満足することができるようになる。
【００７０】
本発明の中空糸膜束は、前記したごとく特性を有しているので血液浄化器用に用いるのが好ましい実施態様である。
【００７１】
上記した血液浄化器用として用いる場合は、バースト圧が０．５ＭＰａ以上の中空糸膜よりなる血液浄化器であり、該血液浄化器の透水率が１５０ｍｌ／ｍ2／ｈｒ／ｍｍＨｇ以上であることが好ましい。
【００７２】
本発明におけるバースト圧とは、中空糸をモジュールにしてからの中空糸膜の耐圧性能の指標で、中空糸内側を空気で加圧し、加圧圧力を徐々に上げたときの、中空糸が内部圧に耐えられずに破裂（バースト）する圧力である。バースト圧は高いほど使用時の中空糸膜の切断やピンホールの発生に繋がる潜在欠陥が少ないため、０．５ＭＰａ以上が好ましく、０.７ＭＰａ以上がさらに好ましく、１．０ＭＰａ以上が特に好ましい。バースト圧が０．５ＭＰａ未満では後述するような血液リークに繋がる潜在的な欠陥を検知することができなくなる可能性がある。また、バースト圧は高いほど好ましいが、バースト圧を高めることに主眼を置き、膜厚を上げたり、空隙率を下げすぎると所望の膜性能を得ることができなくなることがある。したがって、血液透析膜として仕上げる場合には、バースト圧は２．０MPa未満が好ましい。より好ましくは、１．７MPa未満、さらに好ましくは１．５ＭＰａ未満、特に好ましくは１．３ＭＰａ未満である。
【００７３】
また、透水率が１５０ｍｌ／ｍ2／ｈｒ／ｍｍＨｇ未満では溶質透過性が低下することがある。溶質透過性を上げるためには細孔径を大きくしたり、細孔数を増やしたりするが、そうすると膜強度が低下したり欠陥ができるといった問題が生じやすくなる。しかし本発明の中空糸膜では、外表面の孔径を最適化することにより支持層部分の空隙率を最適化し、溶質透過抵抗の低減と膜強度の向上をバランスさせたものである。より好ましい透水率の範囲は２００ｍｌ／ｍ2／ｈｒ／ｍｍＨｇ以上、さらに好ましくは３００ｍｌ／ｍ2／ｈｒ／ｍｍＨｇ以上、よりさらに好ましくは４００ｍｌ／ｍ2／ｈｒ／ｍｍＨｇ以上、特に好ましくは５００ｍｌ／ｍ2／ｈｒ／ｍｍＨｇ以上である。また、透水率が高すぎる場合、血液透析時の除水コントロールがしにくくなるため、２０００ｍｌ／ｍ2／ｈｒ／ｍｍＨｇ以下が好ましい。より好ましくは１８００ｍｌ／ｍ2／ｈｒ／ｍｍＨｇ以下、さらに好ましくは１５００ｍｌ／ｍ2／ｈｒ／ｍｍＨｇ以下、よりさらに好ましくは１３００ｍｌ／ｍ2／ｈｒ／ｍｍＨｇ以下、特に好ましくは１０００ｍｌ／ｍ2／ｈｒ／ｍｍＨｇ以下である。
【００７４】
通常、血液浄化に用いるモジュールは、製品となる最終段階で、中空糸やモジュールの欠陥を確認するため、中空糸内部あるいは外部をエアによって加圧するリークテストを行う。加圧エアによってリークが検出されたときには、モジュールは不良品として、廃棄あるいは、欠陥を修復する作業がなされる。このリークテストのエア圧力は血液透析器の保証耐圧（通常５００ｍｍＨｇ）の数倍であることが多い。しかしながら、特に高い透水性を持つ中空糸型血液浄化膜の場合、通常の加圧リークテストで検出できない中空糸の微小な傷、つぶれ、裂け目などが、リークテスト後の製造工程（主に滅菌や梱包）、輸送工程、あるいは臨床現場での取り扱い（開梱や、プライミングなど）時に、中空糸の切断やピンホールの発生につながり、ひいては治療時に血液がリークするトラブルの元になるので改善が必要である。該トラブルはバースト圧を前記特性にすることで回避ができる。
【００７５】
また、中空糸膜の偏肉度が、上記した潜在的な欠陥の発生抑制に対して有効である。中空糸膜モジュール中の１００本の中空糸膜断面を観察した際の膜厚の偏りであり、最大値と最小値の比で示す偏肉度が高いことが好ましい実施態様である。１００本あたりの中空糸膜の偏肉度は０．６以上であるのが好ましい。１００本の中空糸膜に1本でも偏肉度０．６未満の中空糸膜が含まれると、その中空糸膜が臨床使用時のリーク原因となる潜在欠点が発生し易くなることがあるので、本発明の偏肉度は平均値でなく、１００本の最小値を表す。偏肉度は高い方が、膜の均一性が増し、潜在欠陥の発生が抑えられバースト圧が向上するので、より好ましくは０．６５以上、さらに好ましくは０．７以上、よりさらに好ましくは０．７５以上である。０．６未満では、潜在欠陥が発生しやすく、前記バースト圧が低くなり、血液リークの原因に繋がる可能性がある。
【００７６】
該偏肉度を０．６以上にするためには、例えば、製膜溶液の吐出口であるノズルのスリット幅を厳密に均一にすることが好ましい。中空糸膜の紡糸ノズルは、一般的に、紡糸原液を吐出する環状部と、その内側に中空形成剤となる芯液吐出孔を有するチューブインオリフィス型ノズルが用いられるが、スリット幅とは、前記紡糸原液を吐出する環状部の幅をさす。このスリット幅のバラツキを小さくすることで、紡糸された中空糸膜の偏肉を減らすことができる。具体的にはスリット幅の最大値と最小値の比が１．００以上１．１１以下とし、最大値と最小値の差を１０μｍ以下とすることが好ましく、５μｍ以下とすることがより好ましい。また、ノズル温度を最適化する、製膜時の内液の吐出斑を低減する、延伸倍率を最適化する等の方法も有効である。
【００７７】
さらに、バースト圧を高くする方策として、中空糸膜表面の傷や異物および気泡の混入を少なくし潜在的な欠陥を低減するのも有効な方法である。傷発生を低減させる方法としては、中空糸膜の製造工程のローラーやガイドの材質や表面粗度を最適化する、モジュールの組み立て時に中空糸膜束をモジュール容器に挿入する時に容器と中空糸膜との接触あるいは中空糸膜同士のこすれが少なくなるような工夫をする等が有効である。本発明では、使用するローラーは中空糸膜がスリップして中空糸膜表面に傷が付くのを防止するため、表面が鏡面加工されたものを使用するのが好ましい。また、ガイドは中空糸膜との接触抵抗をできるだけ避ける意味で、表面が梨地加工されたものやローレット加工されたものを使用するのが好ましい。また、過剰に中空糸膜同士が擦れ合うことを防ぐために、中空糸膜に捲縮を与える工程においては、連続的に供給される複数本の中空糸膜列を、一定間隔をおいて走行する糸ガイドの間を蛇行させて捲縮を与えられる中空糸膜において、前記糸ガイド間の複数本の中空糸膜列が幅方向に分割されて走行させることが好ましい。中空糸膜束をモジュール容器に挿入する際には、中空糸膜束を直接モジュール容器に挿入するのではなく、中空糸膜との接触面が、例えば、梨地加工されたフィルムを中空糸膜束に巻いたものをモジュール容器に挿入し、挿入した後、フィルムのみモジュール容器から抜き取る方法を用いるのが好ましい。
【００７８】
中空糸膜への異物の混入を抑える方法としては、異物の少ない原料を用いる、製膜用の紡糸原液をろ過し異物を低減する方法等が有効である。本発明では、中空糸膜の膜厚よりも小さな孔径のフィルターを用いて紡糸原液をろ過するのが好ましく、具体的には均一溶解した紡糸原液を溶解タンクからノズルまで導く間に設けられた孔径１０〜５０μｍの焼結フィルターを通過させる。ろ過処理は少なくとも１回行えば良いが、ろ過処理を何段階かにわけて行う場合は後段になるに従いフィルターの孔径を小さくしていくのがろ過効率およびフィルター寿命を延ばす意味で好ましい。フィルターの孔径は１０〜４５μmがより好ましく、１０〜４０μmがさらに好ましい。フィルター孔径が小さすぎると背圧が上昇し、定量性が落ちることがある。
【００７９】
また、気泡混入を抑える方法としては、製膜用のポリマー溶液の脱泡を行うのが有効である。紡糸原液の粘度にもよるが、静置脱泡や減圧脱泡を用いることができる。具体的には、溶解タンク内を−１００〜−７６０mmHgに減圧した後、タンク内を密閉し５分〜３０分間静置する。この操作を数回繰り返し脱泡処理を行う。減圧度が低すぎる場合には、脱泡の回数を増やす必要があるため処理に長時間を要することがある。また減圧度が高すぎると、系の密閉度を上げるためのコストが高くなることがある。トータルの処理時間は５分〜５時間とするのが好ましい。処理時間が長すぎると、減圧の効果により親水性高分子が劣化・分解することがある。処理時間が短すぎると脱泡の効果が不十分になることがある。
【実施例】
【００８０】
以下、本発明の有効性を実施例を挙げて説明するが、本発明はこれらに限定されるものではない。なお、以下の実施例における物性の評価方法は以下の通りである。
【００８１】
１、透水率の測定
透析器の血液出口部回路（圧力測定点よりも出口側）を鉗子で挟んで封止した。37℃に保温した純水を加圧タンクに入れ、レギュレーターにより圧力を制御しながら、37℃恒温槽で保温した透析器の血液流路側へ純水を送り、透析液側から流出したろ液量を測定した。膜間圧力差（TMP）は
TMP＝（Pi＋Po）／2
とする。ここで、Piは透析器入り口側圧力、Poは透析器出口側圧力である。TMPを4点変化させ濾過流量を測定し、それらの関係の傾きから透水率（mL／hr／mmHg）を算出する。このときTMPと濾過流量の相関係数は0.999以上でなくてはならない。また回路による圧力損失誤差を少なくするために、TMPは100mmHg以下の範囲で測定する。中空糸膜の透水性は膜面積と透析器の透水率から算出する。
UFR（H）＝UFR（D）／A
ここでUFR（H）は中空糸膜の透水率（mL／m2／hr／mmHg）、UFR（D）は透析器の透水率（mL／hr／mmHg）、Ａは透析器の膜面積（m2）である。
【００８２】
２、膜面積の計算
透析器の膜面積は中空糸の内径基準として求める。
A＝n×π×d×L
ここで、nは透析器内の中空糸本数、πは円周率、dは中空糸の内径（m）、Lは透析器内の中空糸の有効長（m）である。
【００８３】
３、バースト圧
約１０，０００本の中空糸膜よりなるモジュールの透析液側を水で満たし栓をする。血液側から室温で乾燥空気または窒素を送り込み１分間に０．５MPaの割合で加圧していく。圧力を上昇させ、中空糸膜が加圧空気によって破裂（バースト）し、透析液側に満たした液に気泡が発生した時の空気圧をバースト圧とする。
【００８４】
４、偏肉度
中空糸１００本の断面を２００倍の投影機で観察する。一視野中、最も膜厚差がある一本の糸断面について、最も厚い部分と最も薄い部分の厚さを測定する。
偏肉度＝最薄部／最厚部
偏肉度＝１で膜厚が完璧に均一となる。
【００８５】
５、親水性高分子の溶出量
親水性高分子としてポリビニルピロリドンを用いた場合の測定法を例示する。
＜乾燥中空糸膜モジュール＞
モジュールの透析液側流路に生理食塩水を５００mL／minで５分間通液し、ついで血液側流路に２００mL／minで通液した。その後血液側から透析液側に２００mL／minでろ過をかけながら３分間通液した。
＜湿潤中空糸膜モジュール＞
モジュール充填液を抜き出した後、乾燥中空糸膜モジュールと同じ処理操作を行った。
上記プライミング処理を行った中空糸膜モジュールを用いて、透析型人工腎臓装置製造承認基準に定められた方法で抽出し、該抽出液中のポリビニルピロリドンを比色法で定量した。
すなわち、中空糸膜１ｇに純水１００ｍｌを加え、７０℃で１時間抽出する。得られた抽出液２．５ｍｌ、０．２モルクエン酸水溶液１．２５ｍｌ、０．００６規定のヨウ素水溶液０．５ｍｌをよく混合し、室温で１０分間放置した、後に４７０ｎｍでの吸光度を測定した。定量は標品のポリビニルピロリドンを用いて上記方法に従い測定することにより求めた検量線にて行った。
【００８６】
６、親水性高分子の内外表面の最表層における含有量
親水性高分子の含有量は、Ｘ線光電子分光法（ＥＳＣＡ法）で求めた。親水性高分子としてポリビニルピロリドン（ＰＶＰ）を用いた場合の測定法を例示する。
中空糸膜１本を内表面の一部が露出するようにカミソリで斜めに切断し、内外表面が測定できるように試料台にはりつけてＥＳＣＡで測定を行った。測定条件は次に示す通りである。
測定装置：アルバック・ファイ  ＥＳＣＡ５８００
励起Ｘ線：ＭｇＫα線
Ｘ線出力：１４ｋＶ，２５ｍＡ
光電子脱出角度：４５°
分析径：４００μｍφ
パスエネルギー：２９．３５ｅＶ
分解能：０．１２５ｅＶ／ｓｔｅｐ
真空度：約１０-7Ｐａ以下
窒素の測定値（Ｎ）と硫黄の測定値（Ｓ）から、次の式により表面でのＰＶＰ含有比率を算出した。
＜ＰＶＰ添加ＰＥＳ（ポリエーテルスルホン）膜の場合＞
ＰＶＰ含有比率（Ｈｐｖｐ）［％］
＝１００×（Ｎ×１１１）／（Ｎ×１１１＋Ｓ×２３２）
＜ＰＶＰ添加ＰＳｆ（ポリスルホン）膜の場合＞
ＰＶＰ含有比率（Ｈｐｖｐ）［％］
＝１００×（Ｎ×１１１）／（Ｎ×１１１＋Ｓ×４４２）
【００８７】
７、中空糸膜全体での親水性高分子含有量の測定方法
親水性高分子としてＰＶＰを用いた場合の測定法を例示する。サンプルを、真空乾燥器を用いて、８０℃で４８時間乾燥させ、その１０ｍｇをＣＨＮコーダー（ヤナコ分析工業社製、ＭＴ−６型）で分析し、窒素含有量からＰＶＰの含有量を下記式で計算し求めた。
ＰＶＰの含有量（質量％）=窒素含有量（質量％）×１１１／１４
【００８８】
８、中空糸膜の血液接触面の表面近傍層での親水性高分子の含有量
親水性高分子としてＰＶＰを用いた場合の測定法を例示する。測定は赤外線吸収法分析で行った。上記６と同様の方法で準備した測定サンプルを使用し、表面近傍の測定はＡＴＲ法、膜全体の測定は透過法で行った。ＡＴＲ法は、内部反射エレメントとしてダイヤモンド４５°を使用した方法により赤外吸収スペクトルを測定した。測定にはＳＰＥＣＴＲＡ  ＴＥＣＨ社製ＩＲμｓ／ＳＩＲＭを使用した。赤外吸収スペクトルにおける１６７５ｃｍ-1付近のＰＶＰのＣ＝Ｏに由来するピークの吸収強度Ａｐと１５８０ｃｍ-1付近のポリスルホン系高分子に由来するピークの吸収強度Ａｓの比Ａｐ／Ａｓを求めた。ＡＴＲ法においては吸収強度が測定波数に依存しているため、補正値としてポリスルホン系高分子のピーク位置υｓおよびＰＶＰのピーク位置υｐ（波数）の比υｐ／υｓを実測値にかけた。次の式で、血液接触表面近傍層のＰＶＰの含有量を算出した。
表面近傍層での親水性高分子の含有量（質量％）＝Ｃａｖ×Ａｐ／Ａｓ×υｐ／υｓ
ただし、Ｃａｖは前記中空糸膜全体での親水性高分子含有率の測定方法で求めたＰＶＰ含有量である。
【００８９】
９、中空糸膜外表面の開孔率
中空糸膜外表面を10,000倍の電子顕微鏡で観察し写真（SEM写真）を撮影する。その画像を画像解析処理ソフトで処理して中空糸膜外表面の開孔率を求めた。画像解析処理ソフトは、例えばImagePRO Plus （Media Cybernetics,Inc.）を使用して測定する。とり込んだ画像を孔部と閉塞部が識別されるように強調・フィルタ操作を実施する。その後、孔部をカウントし、孔内部に下層のポリマー鎖が見て取れる場合には孔を結合して一孔とみなしてカウントする。測定範囲の面積（A）、および測定範囲内の孔の面積の累計（B）を求めて開孔率（%）＝B／A×100で求めた。これを10視野実施してその平均を求めた。初期操作としてスケール設定を実施するものとし、また、カウント時には測定範囲境界上の孔は除外しないものとする。
【００９０】
１０、中空糸膜外表面の開孔部の平均孔面積
前項と同様にカウントし、各孔の面積を求めた。また、カウント時には測定範囲境界上の孔は除外した。これを10視野実施してすべての孔面積の平均を求めた。
【００９１】
１１、中空糸膜の偏肉度
中空糸100本の断面を200倍の投影機で観察する。一視野中、最も膜厚差がある一本の糸断面について、最も厚い部分と最も薄い部分の厚みを測定した。
偏肉度＝最薄部／最厚部
偏肉度＝１で膜厚が完璧に均一となる。
【００９２】
１２、血液リークテスト
クエン酸を添加し、凝固を抑制した37℃の牛血液を、血液浄化器に200mL／minで送液し、10mL／min・m2の割合で血液をろ過する。このとき、ろ液は血液に戻し、循環系とする。６０分間後に血液浄化器のろ液を採取し、赤血球のリークに起因する赤色を目視で観察する。この血液リーク試験を各実施例、比較例ともに30本の血液浄化器を用い、血液リークしたモジュール数を調べる。
【００９３】
１３、中空糸膜の固着性
中空糸約10,000本を束ね、30mmφ〜35mmφのモジュールケースに装てんし、2液系ポリウレタン樹脂にて封止してモジュールを作成した。各水準5本リークテストを実施し、ウレタン樹脂封止不良に起因してリーク発生となったモジュールの本数をカウントした。
【００９４】
１４、中空糸膜の残血性
膜面積１．５ｍ2のモジュールの透析液側を生理食塩水で満たし、健康人から採取したヘパリン加血２００ｍｌを血液バッグに詰め、血液バッグとモジュールをチューブで連結し、３７℃で血液流速１００ｍｌ／ｍｉｎ、１時間循環する。循環開始前と循環６０分との血液をサンプリングし、白血球数、血小板数を測定する。測定した値はヘマトクリットの値で補正する。
補正値＝測定値（60分）×ヘマトクリット（０分）／ヘマトクリット（60分）
補正値から白血球と血小板の変化率を算出する。
変化率＝補正値（60分）／循環開始前値×100
６０分循環終了後、生理食塩水で返血し、残血している糸の本数を数えた。判定は以下の基準で行った。
残血している糸の本数が１０本以下：○
１１本以上３０本以下：△
３１本以上：×
【００９５】
１５、プライミング性
モジュールの透析液側ポートに蓋をした状態で、血液側入口ポートから２００ｍＬ／ｍｉｎで注射用蒸留水を流し、出口ポートに注射用蒸留水が到達した時点から10秒経過するまでの間にモジュールケースを鉗子で５回軽くたたいて脱泡した後、１分間の気泡の通過個数を目視にて確認した。判定は以下の基準で行った。
１０個／分以下：○
１１個／分以上３０個／分未満：△
３０個／分以上：×
【００９６】
１６、尿素クリアランス
膜面積１．５ｍ2のモジュールを用い、血液流量２００ｍｌ／ｍｉｎ、透析液流量５００ｍｌ／ｍｉｎで日本透析医学会発行のダイアライザー性能評価基準に準じて尿素クリアランスを測定した。
クリアランス（ＣＬ）は以下の式を用いて算出した。
ＣＬ＝（Ｑｉｎ×Ｃｉｎ−Ｑｏｕｔ×Ｃｏｕｔ）／Ｃｉｎ
ここでＱｉｎは入口流量（ｍｌ／ｍｉｎ）、Ｑｏｕｔは出口流量（ｍｌ／ｍｉｎ）、Ｃｉｎは入口濃度（ｇ／ｍｌ）、Ｃｏｕｔは出口濃度（ｇ／ｍｌ）である。
なお、これらの値にはマスバランスエラー（ＭＢＥ）が５％以下であるものを採用した。ＭＢＥは以下の式から算出した。
ＭＢＥ＝（Ｑｉｎ×Ｃｉｎ−Ｑｏｕｔ×Ｃｏｕｔ−Ｑｄ×Ｃｄ）／（Ｑｉｎ×Ｃｉｎ−Ｑｏｕｔ×Ｃｏｕｔ）
ここで、Ｑｄは透析液出口流量（ｍＬ／ｍｉｎ）、Ｃｄは透析液出口濃度（ｇ／ｍｌ）である。
【００９７】
１７、破断強力および降伏強力
破断強力および降伏強力は、糸引っ張り試験機（インストロンエンジニアリングコ−ポ
レ−ション社製インストロン（モデルＮｏ．ＴＭ））を用いて測定した。全長１５ｃｍの単糸を水中に沈めた状態のチャック（チャック間１０ｃｍ）に固定し、２０ｍｍ／分の速度でチャックに連結したフルスケール１００ｇのセルを上昇させた。チャート紙から糸が切れた破断伸度と破断強力を読み取り、Ｓ−Ｓカーブとした。図１のように極大点を持たない場合は、初期勾配を延長させた補助線を設ける。二つの補助線が交差した点を降伏点と定義し、その点における強力を降伏強力、伸度を降伏伸度とする。また、図２のように極大点を持つ場合、初期勾配を延長させた補助線と、極大点における傾きゼロの補助線が交わる点を降伏点と定義し、その点における強力を降伏強力、伸度を降伏伸度とする。
【００９８】
１８、クリンプの波長および振幅
クリンプの波長は図３に示す山の頂上から次の山の頂上までの長さを表し、実際の測定では１００ミリの長さに幾つの周期が存在するかをカウントし、その数で１００ミリを除した値で表示した。また振幅は山の頂上から谷の底部までの波高を測定しその１／２の値とした。
【００９９】
１９、偏平糸、異形糸および閉塞糸
モジュールに組み立てた後にモジュールの両端面を薄くスライスして測定用サンプルとした。サンプルは５０倍の顕微鏡で観察し、偏平糸は中空糸断面内径の長径と短径の比が１／２以下のもの、閉塞糸は長径と短径の比が１／５以下の扁平の極端なもの或いは実質的に中空が潰れたもの、また異形糸は長径と短径の比が不明確な非円形または非長円形のものの数をカウントする。カウントした扁平糸、異形糸、閉塞糸の各中空糸膜の本数を２で割った値のことを言う。
【０１００】
（実施例１）
ポリエーテルスルホン（住化ケムテックス社製、スミカエクセル(R)４８００Ｐ）１７．９質量％、ポリビニルピロリドン（BASF社製コリドン(R)Ｋ−９０）４．５質量％、ジメチルアセトアミド（ＤＭＡｃ）７４．７質量％、ＲＯ水２．９質量％を５０℃で均一に溶解し、ついで真空ポンプを用いて系内を−５００ｍｍＨｇまで減圧した後、溶媒等が蒸発して製膜溶液組成が変化しないように直ぐに系内を密閉し１５分間放置した。この操作を３回繰り返して製膜溶液の脱泡を行った。製膜溶液を３０μｍ、１５μｍの２段の焼結フィルターに順に通した後、６５℃に加温したチューブインオリフィスノズルの外側スリットより吐出すると同時に、内部凝固液として予め−７００ｍｍＨｇで６０分間脱気処理した１５℃の４５質量％DMAc水溶液を内液吐出孔より吐出し、紡糸管により外気と遮断された４５０ｍｍの乾式部を通過後、６０℃のＤＭＡｃ５質量％水溶液中で凝固させ、水洗浴を経た中空糸膜を、乾燥工程を経ずにローラー間ピッチ１０ｍｍ、ローラー径５ｍｍで糸条の上下蛇行の幅が５ｍｍになるようにセットされた、自由に回転するローラー付きチェーンの間をチェーンの走行とともに糸条を室温にて走行させ、この中空糸膜に捲縮を与える工程においては、連続的に供給される複数本の中空糸膜列を、一定間隔をおいて走行する糸ガイドの間を蛇行させて捲縮を与えられる中空糸膜において、前記糸ガイド間の複数本の中空糸膜列が幅方向に分割されて走行させ、湿潤状態のまま綛に捲き上げた。使用したチューブインオリフィスノズルのノズルスリット幅は、平均６０μmであり、最大６１μｍ最小５９μｍ、スリット幅の最大値、最小値の比は１．０３、製膜溶液のドラフト比は１．１５であった。
【０１０１】
該中空糸膜約１０，０００本の束の周りに中空糸束側表面が梨地加工されたポリエチレン製のフィルムを巻きつけた後２７cmの長さに切断しバンドルとした。このバンドルを８０℃熱水中で３０分間×４回洗浄した。得られた湿潤バンドルを６００rpm×５min間遠心脱液し、乾燥装置内の回転テーブルに６本×４段に中空糸膜束をセットし、オーブン中に反射板を設置し均一加熱ができるような構造を有したマイクロ波発生装置により初期１．５ｋWのマイクロ波を照射するとともに真空ポンプにより前記乾燥装置内を７ｋＰａに減圧し２８分間乾燥処理を行った。続いてマイクロ波出力０．５ｋＷ、減圧度７ｋＰａにて１２分間乾燥処理を行った。さらにマイクロ波出力を０．２ｋＷに落として同様に８分間乾燥処理を行い終了した。また、同時に遠赤外線照射を併用した。この時の中空糸膜束表面の最高到達温度は６５℃で、乾燥後の中空糸膜の水分率は平均2質量％であった。得られた中空糸膜の内径は１９９．６μｍ、膜厚は３０．２μmであった。紡糸工程中、中空糸膜が接触するローラーは表面が鏡面加工されたもの、ガイドはすべて表面が梨地加工されたものを使用した。
【０１０２】
このようにして得られた中空糸膜を用いて血液浄化器を組み立て、リークテストを行った結果、中空糸同士の固着に起因するような接着不良は認められなかった。
【０１０３】
該血液浄化器内にＲＯ水を充填し２５ｋＧｙの吸収線量でγ線を照射し架橋処理を行った。γ線照射後の血液浄化器より中空糸膜を切り出し、溶出物試験に供したところ、ＰＶＰ溶出量は４ｐｐｍであり問題ないレベルであった。また、血液浄化器より取り出した中空糸膜の外表面を顕微鏡にて観察したところ傷等の欠陥は観察されなかった。
【０１０４】
また、クエン酸加新鮮牛血を血液流量２００ｍＬ／ｍｉｎ，ろ過速度１０ｍＬ／ｍｉｎで血液浄化器に流したが、血球リークはみられなかった。中空糸外側から中空糸内側にろ過されたエンドトキシンは検出限界以下であり、問題ないレベルであった。その他の分析結果を表１に示した。
【０１０５】
中空糸膜モジュールから取り出した中空糸膜の降伏伸度を測定したところ２．５％であった。また、中空糸膜の外径は２６０μｍであり、ローラー径から計算される中空糸膜のローラーに当たる側と反対側の最外部の延伸は、偏平化を無視すると１０．４％であった。
中空糸膜の無緊張状態でのクリンプを測定した結果、振幅が１．６ｍｍ、波長が２５ｍｍのクリンプが固定化されていた。モジュール断面の変形中空糸の数を測定したところ、１００００本の中空糸に対し偏平糸の数は１５個と少なかった。また、異形糸および閉塞糸の数は０個であった。さらに、尿素クリアランスは１８５ｍｌ／ｍｉｎと高い性能を示していた。
【０１０６】
【表１】
2006000373.tif 000004
【０１０７】
（比較例１）
紡糸原液をポリビニルピロリドン（BASF社製コリドン(R)Ｋ−９０）２．４質量％、ＤＭＡｃ７７質量％に変更し、乾式部長さを７５０ｍｍに変更した以外は実施例1と同様にして湿潤中空糸膜を得た。得られた中空糸膜は実施例1と同様にして洗浄処理を行い、60℃の温風乾燥器中で乾燥処理を行った。得られた中空糸膜の含水率は3.4質量％、内径は２００．９μｍ、膜厚は２９．７μmであった。得られた中空糸膜束および血液浄化器の特性を表１に示す。比較例1の中空糸膜は残血性が悪かったが、これは内表面の表面近傍のＰＶＰの含有量が低いためと推測する。
【０１０８】
（比較例２）
実施例１において、ＰＶＰ（ＢＡＳＦ社製コリドン(R)Ｋ−９０）の仕込み量を１２．０質量％、DMAcを６７．４質量％としたこと、自由に回転しないローラー付きクリンプ付与装置を用いた以外は実施例1と同様にして紡糸原液を得た。また、中空形成剤の温度コントロールを行わなかったことと、洗浄処理を行わなかったこと、中空糸膜束の乾燥処理を比較例1と同様にした以外は、実施例１と同様にして中空糸膜束および血液浄化器を得た。得られた中空糸膜束および血液浄化器の特性を表１に示す。本比較例で得られた中空糸膜は、内表面の最表層のＰＶＰ含有量が高くＰＶＰの溶出量が高かった。また、中空糸膜外表面の親水性高分子含量が多いためエンドトキシンの血液側への透過がみられた。さらに、中空糸膜外表面を顕微鏡にて観察したところ、擦り傷等が観察され、リークの発生するものがあった。これは、クリンプ付与工程での摩擦等が原因と思われた。
【０１０９】
（比較例３）
比較例2において、熱水洗浄回数を６hrに変更する以外は、比較例2と同様にして中空糸膜束および血液浄化器を得た。得られた中空糸膜束および血液浄化器の特性を表１に示す。本比較例で得られた中空糸膜束は、外表面の最表層のＰＶＰの含有量が低く、外表面の親水性が低いためプライミング性が劣っていた。
【０１１０】
（比較例４）
実施例１において、水洗浴を経た中空糸膜を、ローラー間ピッチ２０ｍｍ、ローラー径１０ｍｍで糸条の上下蛇行の幅が１０ｍｍになるようにセットされたクリンプ付与装置を通過させた以外は実施例１と同様にして、中空糸膜を得た。中空糸膜の外径は２５９μｍであり、ローラー径から計算される中空糸膜のローラーに当たる側と反対側の最外部の延伸は、偏平化を無視すると５．１％であった。これをモジュールに組み立てて、モジュールから取り出した中空糸膜の無緊張状態でのクリンプは明確で無く、糸条の蛇行は見られるもののクリンプの振幅及び周期の測定が実質上不可能であった。また、尿素クリアランスは１３５ｍｌ／ｍｉｎと性能が低かった。
【０１１１】
（実施例２）
ポリエーテルスルホン（住化ケムテックス社製、スミカエクセル(R)４８００Ｐ）１８．８質量％、ポリビニルピロリドン（ＢＡＳＦ社製コリドン(R)Ｋ−９０）５．２質量％、ＤＭＡｃ７２．０質量％、水４質量％を５０℃で溶解し、ついで真空ポンプを用いて系内を−７００mmHgまで減圧した後、溶媒等が揮発して製膜溶液組成が変化しないように直ぐに系内を密閉し１０分間放置した。この操作を３回繰り返して製膜溶液の脱泡を行った。得られた製膜溶液を１５μｍ、１５μｍの２段のフィルターに通した後、７０℃に加温したチューブインオリフィスノズルの外側スリットより吐出すると同時に、内部凝固液として予め−７００ｍｍＨｇで２時間脱気処理した１０℃の５５質量％ＤＭＡｃ水溶液を内液吐出孔より吐出し、紡糸管により外気と遮断された３３０mmのエアギャップ部を通過後、６０℃の水中で凝固させた。使用したチューブインオリフィスノズルのノズルスリット幅は、平均４５μｍであり、最大４５．５、最小４４．５μｍ、スリット幅の最大値、最小値の比は１．０２、ドラフト比は１．１５、乾式部の絶対湿度は０．１２ｋｇ／ｋｇ乾燥空気であった。凝固浴から引き揚げられた中空糸膜は９０℃の水洗槽を３０秒間通過させ溶媒と過剰の親水性高分子を除去した後、乾燥工程を経ずにローラー間ピッチ１０ｍｍ、ローラー径５ｍｍで糸条の上下蛇行の幅が５ｍｍになるようにセットされた、自由に回転するローラー付きチェーンの間をチェーンの走行とともに糸条を室温にて走行させ、この中空糸膜に捲縮を与える工程においては、連続的に供給される複数本の中空糸膜列を、一定間隔をおいて走行する糸ガイドの間を蛇行させて捲縮を与えられる中空糸膜において、前記糸ガイド間の複数本の中空糸膜列が幅方向に分割されて走行させ、湿潤状態のまま綛に巻き上げた。該中空糸膜約１０，０００本の束の周りに実施例1と同様のポリエチレン製のフィルムを巻きつけた後、３０℃の４０ｖｏｌ％イソプロパノール水溶液で３０分×２回浸漬洗浄し、水に置換した。
【０１１２】
得られた湿潤状態の中空糸膜束を６００rpm×５min間遠心脱液を行い、乾燥装置内の回転テーブルに４８本×２段にセットし、初期７ｋWのマイクロ波を照射するとともに乾燥装置内を５ｋＰａに減圧し６５分間乾燥処理を行った。続いてマイクロ波出力３．５ｋＷ、減圧度５ｋＰａにて５０分間乾燥処理を行った。さらにマイクロ波出力を２．５ｋＷに落として同様に１０分間乾燥処理を行い終了した。乾燥処理中の中空糸膜束表面の最高到達温度は６５℃で含水率は平均２．８質量％であった。紡糸工程中の糸道変更のためのローラーは表面が鏡面加工されたものを使用し、固定ガイドは表面が梨地処理されたものを使用した。得られた中空糸膜の内径は２００．２μｍ、膜厚は２９．５μｍであった。
【０１１３】
このようにして得られた中空糸膜を用いて血液浄化器を組み立て、リークテストを行った結果、中空糸同士の固着に起因するような接着不良は認められなかった。
【０１１４】
該血液浄化器は親水性高分子の架橋処理を行わずに以降の分析に供した。γ線未照射の血液浄化器より中空糸膜を切り出し、溶出物試験に供したところ、ＰＶＰ溶出量は７ｐｐｍと良好であった。また、外表面を顕微鏡にて観察したところ傷等の欠陥は観察されなかった。
【０１１５】
牛血液を用いた血液リークテストでは血球リークはみられなかった。また、エンドトキシン透過試験の結果、中空糸外側から中空糸内側にろ過されたエンドトキシンは検出限界以下であり、問題ないレベルであった。その他の分析結果を表１に示した。
【０１１６】
（比較例5）
ポリエーテルスルホン（住化ケムテックス社製、スミカエクセル(R)７８００Ｐ）２３質量％、ＰＶＰ（ＢＡＳＦ社製コリドン(R)Ｋ−３０）７質量％、ＤＭＡｃ６７．５質量％、水２．５質量％を５０℃で溶解し、ついで真空ポンプを用いて系内を−４５０mmHgまで減圧した後、溶媒等が揮発して製膜溶液組成が変化しないように直ぐに系内を密閉し３０分間放置した。この操作を２回繰り返して製膜溶液の脱泡を行った。得られた製膜溶液を１５μｍ、１５μｍの２段のフィルターに通した後、５０℃に加温したチューブインオリフィスノズルの外側スリットより吐出すると同時に、チューブインオリフィスノズルの内液吐出孔より内部凝固液として予め減圧脱気した５０℃の５０質量％ＤＭＡｃ水溶液を吐出し、紡糸管により外気と遮断された３５０ｍｍのエアギャップ部を通過後、５０℃水中で凝固させた。使用したチューブインオリフィスノズルのノズルスリット幅は、平均４５μｍであり、最大４５．５μｍ、最小４４．５μｍ、スリット幅の最大値、最小値の比は１．０２、ドラフト比は１．１５、乾式部の絶対湿度は０．０７ｋｇ／ｋｇ乾燥空気であった。凝固浴から引き揚げられた中空糸膜は８５℃の水洗槽を４５秒間通過させ溶媒と過剰の親水性高分子を除去した後、ローラー間ピッチ3mm、ローラー径5mmで糸条の上下蛇行の幅が15mmになるようにセットされた、自由に回転しないローラー付きチェーンの間をチェーンの走行とともに糸条を室温にて走行させ、この中空糸膜に捲縮を与える工程においては、連続的に供給される複数本の中空糸膜列を、一定間隔をおいて走行する糸ガイドの間を蛇行させて捲縮を与えられる中空糸膜において、前記糸ガイド間の複数本の中空糸膜列が幅方向に分割されて走行させた後、かせに巻き上げた。得られた１０，０００本の中空糸膜束は洗浄を行わず、そのまま６０℃で２０時間乾燥した。乾燥後の中空糸膜束には固着が観察され、血液浄化器を組立てる際、端部接着樹脂が中空糸膜間にうまく入らず血液浄化器を組み立てることが出来なかった。分析結果を表１に示した。
【０１１７】
（比較例6）
ポリエーテルスルホン（住化ケムテックス社製スミカエクセル(R)4800P）20質量％、トリエチレングリコール（三井化学社製）40質量％、及びN−メチル２−ピロリドン（三菱化学社製）40質量％を混合、攪拌して均一透明な製膜溶液を調製した。この製膜溶液を用いて中空形成材としてN−メチル２−ピロリドン／トリエチレングリコール／水＝5／5／90を使用した以外は実施例2と同様にして中空糸膜を得た。中空糸膜の内径は１９６μm、膜厚は２９．５μmであった。含水率は0.4質量％、疎水性高分子に対する親水性高分子の含有量は0質量％であった。
【０１１８】
中空糸膜の固着、エンドトキシン逆流などの問題はなかったが、血液透析膜として使用することはできなかった。中空糸膜中に親水性高分子を含まないため疎水性が強く、血中タンパク等が細孔内に目詰まりおよび膜面に堆積したことが原因と思われる。
【０１１９】
（実施例３）
ポリスルホン（アモコ社製P-3500）１８．５質量％、ポリビニルピロリドン（BASF社製K-60）９質量％、DMAc６７．５質量％、水５質量％を５０℃で溶解し、ついで真空ポンプを用いて系内を−４００mmHgまで減圧した後、溶媒等が揮発して製膜溶液組成が変化しないように直ぐに系内を密閉し１５分間放置した。この操作を３回繰り返して製膜溶液の脱泡を行った。得られた製膜溶液を１５μm、１５μmの２段のフィルターに通した後、４０℃に加温したチューブインオリフィスノズルの外側スリットより吐出すると同時に、中空形成剤として予め減圧脱気した０℃、３５質量％DMAc水溶液をチューブインオリフィスノズルの内側吐出孔より吐出し、紡糸管により外気と遮断された６００mmのエアギャップ部を通過後、５０℃の水中で凝固させた。使用したチューブインオリフィスノズルのノズルスリット幅は、平均６０μmであり、最大６１μｍ、最小５９μｍ、スリット幅の最大値、最小値の比は１．０３、ドラフト比は１．１、乾式部の絶対湿度は０．０６ｋｇ／ｋｇ乾燥空気であった。凝固浴から引き揚げられた中空糸膜は８５℃の水洗槽を４５秒間通過させ溶媒と過剰の親水性高分子を除去した後、乾燥工程を経ずにローラー間ピッチ１０ｍｍ、ローラー径５ｍｍで糸条の上下蛇行の幅が５ｍｍになるようにセットされた、自由に回転するローラー付きチェーンの間をチェーンの走行とともに糸条を室温にて走行させ、この中空糸膜に捲縮を与える工程においては、連続的に供給される複数本の中空糸膜列を、一定間隔をおいて走行する糸ガイドの間を蛇行させて捲縮を与えられる中空糸膜において、前記糸ガイド間の複数本の中空糸膜列が幅方向に分割されて走行させ、湿潤状態のまま綛に巻き上げた。該中空糸膜１０，５００本の束を純水に浸漬し、１２１℃×１時間オートクレーブにて洗浄処理を行った。洗浄後の中空糸膜束の周りに実施例1と同様のポリエチレン製のフィルムを巻きつけた後、実施例１と同様にして乾燥した。紡糸工程中の糸道変更のためのローラーは表面が鏡面加工されたものを使用し、固定ガイドは表面が梨地処理されたものを使用した。得られた中空糸膜の内径は２００．１μm、膜厚は４５．３μmであった。
【０１２０】
このようにして得られた中空糸膜を用いて血液浄化器を組み立て、リークテストを行った結果、中空糸同士の固着に起因するような接着不良は認められなかった。
【０１２１】
該血液浄化器内にＲＯ水を充填し２５kGyの吸収線量でγ線を照射し架橋処理を行った。γ線照射後の血液浄化器より中空糸膜を切り出し、溶出物試験に供したところ、PVP溶出量は８ppmであり問題ないレベルであった。また、外表面を顕微鏡にて観察したところ傷等の欠陥は観察されなかった。
【０１２２】
クエン酸加新鮮牛血を血液流量200mL／min、ろ過速度10mL／minで血液浄化器に流したが、血球リークはみられなかった。また、中空糸外側から中空糸内側にろ過されたエンドトキシンは検出限界以下であり、問題ないレベルであった。その他の分析結果を表２に示した。
【０１２３】
（実施例４）
ポリスルホン（アモコ社製P-1700）１７質量％、ポリビニルピロリドン（BASF社製K-60）４．８質量%、DMAc７３．７質量%、水４．５質量%を50℃で溶解し、ついで真空ポンプを用いて系内を−４００mmHgまで減圧した後、溶媒等が揮発して製膜溶液組成が変化しないように直ぐに系内を密閉し３０分間放置した。この操作を３回繰り返して製膜溶液の脱泡を行った。得られた製膜溶液を１５μm、１５μmの２段のフィルターに通した後、４０℃に加温したチューブインオリフィスノズルの外側スリットから吐出すると同時に、内部凝固液として減圧脱気された０℃の３５質量％DMAc水溶液をチューブインオリフィスノズルの内側吐出孔より吐出し、紡糸管により外気と遮断された６００mmのエアギャップ部を通過後、５０℃の水中で凝固させた。使用したチューブインオリフィスノズルのノズルスリット幅は、平均６０μmであり、最大６１μｍ、最小５９μｍ、スリット幅の最大値、最小値の比は１．０３、ドラフト比は１．１、乾式部の絶対湿度は０．０７ｋｇ／ｋｇ乾燥空気であった。凝固浴から引き揚げられた中空糸膜は８５℃の水洗槽を４５秒間通過させ溶媒と過剰の親水性高分子を除去した後、乾燥工程を経ずにローラー間ピッチ１０ｍｍ、ローラー径５ｍｍで糸条の上下蛇行の幅が５ｍｍになるようにセットされた、自由に回転するローラー付きチェーンの間をチェーンの走行とともに糸条を室温にて走行させ、この中空糸膜に捲縮を与える工程においては、連続的に供給される複数本の中空糸膜列を、一定間隔をおいて走行する糸ガイドの間を蛇行させて捲縮を与えられる中空糸膜において、前記糸ガイド間の複数本の中空糸膜列が幅方向に分割されて走行させ、湿潤状態のまま綛に巻き上げた。該中空糸膜１０，７００本の束を純水に浸漬し、１２１℃×１時間オートクレーブにて洗浄処理を行った。洗浄後の中空糸膜束の周りにポリエチレン製のフィルムを巻きつけた後、実施例２と同様にして乾燥した。紡糸工程中の糸道変更のためのローラーは表面が鏡面加工されたものを使用し、固定ガイドは表面が梨地処理されたものを使用した。得られた中空糸膜の内径は200.8μm、膜厚は43.8μmであった。
【０１２４】
このようにして得られた中空糸膜を用いて血液浄化器を組み立て、リークテストを行った結果、中空糸同士の固着に起因するような接着不良は認められなかった。該血液浄化器内にＲＯ水を充填し25kGyの吸収線量でγ線を照射し架橋処理を行った。
【０１２５】
γ線照射後の血液浄化器より中空糸膜を切り出し、溶出物試験に供したところ、PVP溶出量４ppmであり問題ないレベルであった。また、外表面を顕微鏡にて観察したところ傷等の欠陥は観察されなかった。
【０１２６】
クエン酸加新鮮牛血を血液流量200mL／min、ろ過速度10mL／minで血液浄化器に流したが、血球リークはみられなかった。また、中空糸外側から中空糸内側にろ過されたエンドトキシンは検出限界以下であり、問題ないレベルであった。その他の分析結果を表２に示した。
【０１２７】
（比較例７）
実施例４において、一定間隔をおいて走行する糸ガイドの間を複数本の中空糸膜列を幅方向に分割し蛇行させる工程を省略した以外は、実施例４と同様にして中空糸膜束および血液浄化器を得た。得られた中空糸膜束および血液浄化器の特性を表１に示す。本比較例で得られた中空糸膜束は、中空糸に捲縮が与えられておらず乾燥工程後にポリエチレンフィルムと中空糸束の間に隙間が発生し中空糸束がフィルム内でずれるため端面に凹凸ができうまく接着血液浄化器を組み立てることが出来なかった。中空糸膜が束状態でクリンプ付与装置を通過したことが原因と考えられた。
【０１２８】
（比較例８）
実施例４において、水洗浴を経た中空糸膜を、乾燥工程を経ずに円柱形ピンの間のピッチ１０ｍｍ、ピンの直径２ｍｍで糸条の上下蛇行の幅が１０ｍｍになるようにセットされた、表面を梨地加工した円柱形ピン付きチェーンの間をチェーン走行とともに糸状を室温走行させた以外は実施例４と同様にして、中空糸膜が得られた。中空糸膜の外径は２７２μｍであり、ローラー径から計算される中空糸膜のローラーに当たる側と反対側の最外部の延伸は、偏平化を無視すると２７％であった。これをモジュールに組み立てて、モジュールから取り出した中空糸膜の無緊張状態でクリンプを測定した結果、振幅は２．２ｍｍであり、波長は２８．１ｍｍであった。変形糸の数を測定したところ偏平糸が４８０個、閉塞糸が３２個と変形糸が５．１％発生していた。
また、変形糸が多いためプライミング性が悪く、さらにクエン酸加新鮮牛血を血流量２００ｍｌ／ｍｉｎ、ろ過速度１０ｍｌ／ｍｉｎで２時間血液浄化器に流したが、残血が見られた。
【産業上の利用可能性】
【０１２９】
本発明のポリスルホン系中空糸膜は、安全性や性能の安定性が高く、かつモジュール組み立て性に優れており、さらに小分子量物質の透過性能に優れた慢性腎不全の治療に用いる高透水性能を有する中空糸型血液浄化器用として好適であり産業界に寄与することが大である。
【図面の簡単な説明】
【０１３０】
【図１】極大点を持たない場合の降伏強力の求め方を示す図である。
【図２】極大点を持つ場合の降伏強力の求め方を示す図である。
【図３】本発明におけるクリンプの波長と振幅の模式図である。
【図４】本発明のクリンプを付与するための装置の主要部分を示す図である。
【図５】本発明のクリンプを付与するための装置の主要部分の拡大図である。
【図１】
2006000373.tif 000005
【図２】
2006000373.tif 000006
【図３】
2006000373.tif 000007
【図４】
2006000373.tif 000008
【図５】
2006000373.tif 000009